(57)【要約】【課題】  高いＶａｃｃ及び低いＶｄｉｓのような優秀な静電気的特性を有する新規かつ改良された電荷輸送物質、この電荷輸送物質を含む有機感光体、この有機感光体を含む電子写真画像形成装置及びこの有機感光体を利用する電子写真画像形成方法を提供する。【解決手段】  本発明の有機感光体は、導電性支持体とこの導電性支持体上の光導電性要素とを含み、光導電性要素は、（ａ）下記化学式１を有する電荷輸送物質と、（ｂ）電荷発生化合物と、を含む。【化１】2004361951.tif 000088  化学式１で、Ｙ１及びＹ２は、それぞれ独立的に９−フルオレニリデン基であり、Ｘは、少なくともＹ１及びＹ２に対してπ電子の非局在化を可能にする共役連結基ビシクロヘキシリデン−２,５,２’,５’−テトラエン基、ビシクロヘキシリデン−２,４,２’,４’−テトラエン基である。【選択図】    なし【特許請求の範囲】
【請求項１】
導電性支持体と前記導電性支持体上の光導電性要素とを含む有機感光体であって：
前記光導電性要素は、
（ａ）下記化学式１を有する電荷輸送物質と；
（ｂ）電荷発生化合物と；
を含む、有機感光体。
【化１】
2004361951.tif 000024
前記化学式１で、
Ｙ１及びＹ２は、それぞれ独立的に９−フルオレニリデン基であり、
Ｘは、少なくともＹ１及びＹ２に対してπ電子の非局在化を可能にする共役連結基である。
【請求項２】
前記化学式１で、Ｘは、１，２−エタンジイリデン基、１，４−フェニレンジメチリジン基、２，４−シクロヘキサジエニリデン基、２，５−シクロヘキサジエニリデン基、ビシクロヘキシリデン−２,５,２’,５’−テトラエン基、ビシクロヘキシリデン−２,４,２’,４’−テトラエン基、またはこれらの組み合わせであることを特徴とする、請求項１に記載の有機感光体。
【請求項３】
前記化学式１で、Ｘは、（Ｃ６Ｒ１Ｒ２Ｒ３Ｒ４）ｎ基を含み、
Ｃ６基は、置換基Ｒ１Ｒ２Ｒ３Ｒ４を有するシクロヘキサジエニリデン基であり、
ｎは、１〜２０の整数であり、
Ｒ１、Ｒ２、Ｒ３、及びＲ４は、それぞれ独立的に、水素、ハロゲン、アミノ基、ニトロ基、シアノ基、アルキル基、アルケニル基、複素環基、芳香族基、またはその他の環状の置換基の一部であることを特徴とする、請求項１に記載の有機感光体。
【請求項４】
前記Ｃ６Ｒ１Ｒ２Ｒ３Ｒ４基は、下記化学式２または３のうちいずれか一つを有することを特徴とする、請求項１に記載の有機感光体。
【化２】
2004361951.tif 000025
【化３】
2004361951.tif 000026
【請求項５】
前記Ｙ１及びＹ２は、それぞれ独立的に下記化学式４を有することを特徴とする、請求項１に記載の有機感光体。
【化４】
2004361951.tif 000027
前記化学式４で、Ｒ５、Ｒ６、Ｒ７、Ｒ８、Ｒ９、Ｒ１０、Ｒ１１、及びＲ１２は、それぞれ独立的に水素、ハロゲン、ヒドロキシル基、チオール基、カルボキシル基、アミノ基、ニトロ基、シアノ基、アルキル基、アルケニル基、複素環基、芳香族基、またはその他の環状の置換基の一部である。
【請求項６】
前記電荷輸送物質は、下記化学式５〜１６よりなる群から選択される化学式を有することを特徴とする、請求項１に記載の有機感光体。
【化５】
2004361951.tif 000028
【化６】
2004361951.tif 000029
【化７】
2004361951.tif 000030
【化８】
2004361951.tif 000031
【化９】
2004361951.tif 000032
【化１０】
2004361951.tif 000033
【化１１】
2004361951.tif 000034
【化１２】
2004361951.tif 000035
【化１３】
2004361951.tif 000036
）
【化１４】
2004361951.tif 000037
【化１５】
2004361951.tif 000038
【化１６】
2004361951.tif 000039
【請求項７】
（ａ）前記電荷輸送物質及びポリマーバインダーを含む電荷輸送層と；
（ｂ）前記電荷発生化合物及びポリマーバインダーを含む電荷発生層と；
を含むことを特徴とする、請求項１に記載の有機感光体。
【請求項８】
前記光導電性要素は、第２電荷輸送物質をさらに含むことを特徴とする、請求項１に記載の有機感光体。
【請求項９】
前記第２電荷輸送物質は、電子輸送化合物を含むことを特徴とする、請求項８に記載の有機感光体。
【請求項１０】
前記有機感光体は、ドラムまたはベルト状であることを特徴とする、請求項１に記載の有機感光体。
【請求項１１】
（ａ）光画像形成成分と；
（ｂ）導電性支持体及び前記導電性支持体上の光導電性要素を含み、前記光画像形成成分から光を受容するように配向された有機感光体と；
を含む電子写真画像形成装置であって、
前記光導電性要素は、
（ｉ）下記化学式１を有する電荷輸送物質と；
（ｉｉ）電荷発生化合物と；
を含む，電子写真画像形成装置。
【化１７】
2004361951.tif 000040
前記化学式１で、
Ｙ１及びＹ２は、それぞれ独立的に９−フルオレニリデン基であり、
Ｘは、少なくともＹ１及びＹ２に対してπ電子の非局在化を可能にする共役連結基である。
【請求項１２】
トナー分配器をさらに含むことを特徴とする、請求項１１に記載の電子写真画像形成装置。
【請求項１３】
前記有機感光体は、第２電荷輸送物質をさらに含むことを特徴とする、請求項１１に記載の電子写真画像形成装置。
【請求項１４】
前記第２電荷輸送物質は、電荷輸送化合物を含むことを特徴とする、請求項１３に記載の電子写真画像形成装置。
【請求項１５】
前記化学式１で、Ｘは、１，２−エタンジイリデン基、１，４−フェニレンジメチリジン基、２，４−シクロヘキサジエニリデン基、２，５−シクロヘキサジエニリデン基、ビシクロヘキシリデン−２,５,２’,５’−テトラエン基、ビシクロヘキシリデン−２,４,２’,４’−テトラエン基、またはこれらの組み合わせであることを特徴とする、請求項１１に記載の電子写真画像形成装置。
【請求項１６】
前記化学式１で、Ｘは、（Ｃ６Ｒ１Ｒ２Ｒ３Ｒ４）ｎ基を含み、
Ｃ６基は、置換基Ｒ１Ｒ２Ｒ３Ｒ４を有するシクロヘキサジエニリデン基であり、
ｎは、１〜２０の整数であり、
Ｒ１、Ｒ２、Ｒ３、及びＲ４は、それぞれ独立的に、水素、ハロゲン、アミノ基、ニトロ基、シアノ基、アルキル基、アルケニル基、複素環基、芳香族基、またはその他の環状の置換基の一部であることを特徴とする、請求項１１に記載の電子写真画像形成装置。
【請求項１７】
前記Ｃ６Ｒ１Ｒ２Ｒ３Ｒ４基は、下記化学式２または３のうちいずれか一つを有することを特徴とする、請求項１６に記載の電子写真画像形成装置。
【化１８】
2004361951.tif 000041
【化１９】
2004361951.tif 000042
【請求項１８】
前記化学式１で、Ｙ１及びＹ２は、それぞれ独立的に下記化学式４を有することを特徴とする、請求項１１に記載の電子写真画像形成装置。
【化２０】
2004361951.tif 000043
前記化学式４で、Ｒ５、Ｒ６、Ｒ７、Ｒ８、Ｒ９、Ｒ１０、Ｒ１１、及びＲ１２は、それぞれ独立的に水素、ハロゲン、ヒドロキシル基、チオール基、カルボキシル基、アミノ基、ニトロ基、シアノ基、アルキル基、アルケニル基、複素環基、芳香族基、またはその他環状の置換基の一部である。
【請求項１９】
前記電荷輸送物質は、下記化学式５〜１６よりなる群から選択される化学式を有することを特徴とする、請求項１１に記載の電子写真画像形成装置：
【化２１】
2004361951.tif 000044
【化２２】
2004361951.tif 000045
【化２３】
2004361951.tif 000046
【化２４】
2004361951.tif 000047
【化２５】
2004361951.tif 000048
【化２６】
2004361951.tif 000049
【化２７】
2004361951.tif 000050
【化２８】
2004361951.tif 000051
【化２９】
2004361951.tif 000052
【化３０】
2004361951.tif 000053
【化３１】
2004361951.tif 000054
【化３２】
2004361951.tif 000055
【請求項２０】
（ａ）導電性支持体及び前記導電性支持体上の光導電性要素を含む有機感光体の表面に電荷を印加する段階であって、前記光導電性要素は、（ｉ）下記化学式１を有する電荷輸送物質及び（ｉｉ）電荷発生化合物を含む帯電段階と；
（ｂ）前記有機感光体の表面を画像に沿って露光させ、選択された領域に電荷を消散させることにより、前記有機感光体の表面上に帯電領域及び非帯電領域のパターンを形成する段階と；
（ｃ）前記有機感光体の表面をトナーと接触させ、トーン画像を形成する段階と；
（ｄ）前記トーン画像を前記導電性支持体に転写させる段階と；
を含む、電子写真画像形成方法。
【化３３】
2004361951.tif 000056
前記化学式１で、
Ｙ１及びＹ２は、それぞれ独立的に９−フルオレニリデン基であり、
Ｘは、少なくともＹ１及びＹ２に対してπ電子の非局在化を可能にする共役連結基である。
【請求項２１】
前記有機感光体は、第２電荷輸送物質をさらに含むことを特徴とする、請求項２０に記載の電子写真画像形成方法。
【請求項２２】
前記第２電荷輸送物質は、電荷輸送化合物を含むことを特徴とする、請求項２１に記載の電子写真画像形成方法。
【請求項２３】
前記化学式１で、Ｘは、１，２−エタンジイリデン基、１，４−フェニレンジメチリジン基、２，４−シクロヘキサジエニリデン基、２，５−シクロヘキサジエニリデン基、ビシクロヘキシリデン−２,５,２’,５’−テトラエン基、ビシクロヘキシリデン−２,４,２’,４’−テトラエン基、またはこれらの組み合わせであることを特徴とする、請求項２０に記載の電子写真画像方法。
【請求項２４】
前記化学式１で、Ｘは、（Ｃ６Ｒ１Ｒ２Ｒ３Ｒ４）ｎ基を含み、
Ｃ６基は、置換基Ｒ１Ｒ２Ｒ３Ｒ４を有するシクロヘキサジエニリデン基であり、
ｎは、１〜２０の整数であり、
Ｒ１、Ｒ２、Ｒ３、及びＲ４は、それぞれ独立的に、水素、ハロゲン、アミノ基、ニトロ基、シアノ基、アルキル基、アルケニル基、複素環基、芳香族基、またはその他の環状の置換基の一部であることを特徴とする、請求項２３に記載の電子写真画像形成方法。
【請求項２５】
前記Ｃ６Ｒ１Ｒ２Ｒ３Ｒ４基は、下記化学式２または３のうちいずれか一つを有することを特徴とする、請求項２４に記載の電子写真画像形成方法：
【化３４】
2004361951.tif 000057
【化３５】
2004361951.tif 000058
【請求項２６】
前記化学式１で、Ｙ１及びＹ２は、それぞれ独立的に、下記化学式４を有することを特徴とする、請求項２０に記載の電子写真画像形成方法：
【化３６】
2004361951.tif 000059
前記化学式４で、Ｒ５、Ｒ６、Ｒ７、Ｒ８、Ｒ９、Ｒ１０、Ｒ１１、及びＲ１２は、それぞれ独立的に水素、ハロゲン、ヒドロキシル基、チオール基、カルボキシル基、アミノ基、ニトロ基、シアノ基、アルキル基、アルケニル基、複素環基、芳香族基、またはその他の環状の置換基の一部である。
【請求項２７】
前記電荷輸送物質は、下記化学式５〜１６よりなる群から選択される化学式を有することを特徴とする、請求項２０に記載の電子写真画像形成方法。
【化３７】
2004361951.tif 000060
【化３８】
2004361951.tif 000061
【化３９】
2004361951.tif 000062
【化４０】
2004361951.tif 000063
【化４１】
2004361951.tif 000064
【化４２】
2004361951.tif 000065
【化４３】
2004361951.tif 000066
【化４４】
2004361951.tif 000067
【化４５】
2004361951.tif 000068
【化４６】
2004361951.tif 000069
【化４７】
2004361951.tif 000070
【化４８】
2004361951.tif 000071
【請求項２８】
下記化学式１を有する電荷輸送物質。
【化４９】
2004361951.tif 000072
前記化学式１で、
Ｙ１及びＹ２は、それぞれ独立的に９−フルオレニリデン基であり、
Ｘは、少なくともＹ１及びＹ２に対してπ電子の非局在化を可能にする共役連結基である。
【請求項２９】
前記化学式１で、Ｘは、１，２−エタンジイリデン基、１，４−フェニレンジメチリジン基、２，４−シクロヘキサジエニリデン基、２，５−シクロヘキサジエニリデン基、ビシクロヘキシリデン−２,５,２’,５’−テトラエン基、ビシクロヘキシリデン−２,４,２’,４’−テトラエン基、またはこれらの組み合わせであることを特徴とする、請求項２８に記載の電荷輸送物質。
【請求項３０】
前記化学式１で、Ｘは、（Ｃ６Ｒ１Ｒ２Ｒ３Ｒ４）ｎ基を含み、
Ｃ６基は、置換基Ｒ１Ｒ２Ｒ３Ｒ４を有するシクロヘキサジエニリデン基であり、
ｎは、１〜２０の整数であり、
Ｒ１、Ｒ２、Ｒ３、及びＲ４は、それぞれ独立的に、水素、ハロゲン、アミノ基、ニトロ基、シアノ基、アルキル基、アルケニル基、複素環基、芳香族基、またはその他の環状の置換基の一部であることを特徴とする、請求項２９に記載の電荷輸送物質。
【請求項３１】
前記Ｃ６Ｒ１Ｒ２Ｒ３Ｒ４基は、下記化学式２または３のうちいずれか一つを有することを特徴とする、請求項２９に記載の電荷輸送物質。
【化５０】
2004361951.tif 000073
【化５１】
2004361951.tif 000074
【請求項３２】
前記化学式１で、Ｙ１及びＹ２は、それぞれ独立的に下記化学式４を有することを特徴とする、請求項２８に記載の電荷輸送物質：
【化５２】
2004361951.tif 000075
前記化学式４で、Ｒ５、Ｒ６、Ｒ７、Ｒ８、Ｒ９、Ｒ１０、Ｒ１１、及びＲ１２は、それぞれ独立的に水素、ハロゲン、ヒドロキシル基、チオール基、カルボキシル基、アミノ基、ニトロ基、シアノ基、アルキル基、アルケニル基、複素環基、芳香族基、またはその他の環状の置換基の一部である。
【請求項３３】
前記電荷輸送物質は、下記化学式５〜１６よりなる群から選択される化学式を有することを特徴とする、請求項２８に記載の電荷輸送物質。
【化５３】
2004361951.tif 000076
【化５４】
2004361951.tif 000077
【化５５】
2004361951.tif 000078
【化５６】
2004361951.tif 000079
【化５７】
2004361951.tif 000080
【化５８】
2004361951.tif 000081
【化５９】
2004361951.tif 000082
【化６０】
2004361951.tif 000083
【化６１】
2004361951.tif 000084
【化６２】
2004361951.tif 000085
【化６３】
2004361951.tif 000086
【化６４】
2004361951.tif 000087
【発明の詳細な説明】
【技術分野】
【０００１】
本発明は、２つのフルオレノンアジン基を有する改善された電荷輸送物質、それを含む有機感光体及び電子写真画像形成装置、並びにそれを利用した電子写真画像形成方法に関する。
【背景技術】
【０００２】
電子写真法において、導電性支持体上に電気絶縁性の光導電性要素を備えるプレート、ディスク、シート、ベルト、ドラムのような形態の有機感光体は、まず光導電性要素の表面を均一に静電気的に帯電させた後、帯電された表面を光パターンに露出させることによって画像が形成される。露光は、光導電性要素の表面に光が衝突して照射された領域に電荷を選択的に消散させることによって、帯電領域と非帯電領域のパターン、いわゆる潜像を形成する。
【０００３】
次いで、湿式または乾式トナーが潜像の隣接部位に提供され、トナー滴または粒子は、トナーの特性によって帯電領域又は非帯電領域のうち何れか一つに付着して光導電性要素の表面上にトーン画像を形成できる。これにより生成されたトーン画像は、紙のような好適な最終または中間受容体の表面に転写されるか、または光導電性要素が最終画像受容体として機能できる。上記画像形成工程を数回反復して、例えば、別個の色彩成分よりなる画像を重畳させて単一画像を完成するか、または別個の色彩の画像を重畳するように、陰影画像を発生させてフルカラーの最終画像を形成及び／または追加画像を再生する。
【０００４】
有機感光体には、単一層及び多重層の光導電性要素が全て使われてきた。単一層の具現例では、電荷発生化合物、電荷輸送化合物及びこれらの組み合わせよりなる群から選択された電荷輸送物質は、ポリマーバインダーと結合され、次いで、導電性支持体上に付着される。電荷輸送化合物に基づいた多重層具現例では、電荷輸送化合物及び電荷発生化合物は別個の層を形成し、これらそれぞれは選択的にポリマーバインダーと結合されて、導電性支持体上に付着する。これには２つの配列が可能である。一つの配列では（“二重層”配列）、電荷発生層が導電性支持体上に付着され、電荷輸送層が電荷発生層上に付着される。他の配列では（“逆二重層”配列）、電荷輸送層と電荷発生層との順序が逆になる。
【０００５】
電荷発生物質の目的は、単一層及び多重層の光導電性要素いずれでも、露光時に電荷キャリヤ（すなわち、正孔及び／または電子）を発生させることである。電荷輸送物質の目的は、このような電荷キャリヤを受容して光導電性要素の表面電荷を放電するために電荷輸送層を通じてこれら電荷キャリヤを輸送することである。電荷輸送物質は、電荷輸送化合物、電子輸送化合物、または両者の組み合わせでありうる。電荷輸送化合物が使われる場合には、電荷輸送化合物は、正孔キャリヤを受容して電荷輸送化合物が存在する層を通じてこれら正孔キャリヤを輸送する。電子輸送化合物が使われる場合には、電子輸送化合物は、電子キャリヤを受容して電子輸送化合物が存在する層を通じてこれら電子キャリヤを輸送する。
【０００６】
【特許文献１】米国特許第５，２３２，８００号明細書
【特許文献２】米国特許第４，４６８，４４４号明細書
【特許文献３】米国特許第４，４４２，１９３号明細書
【特許文献４】米国特許第６，４７２，５１４号明細書
【特許文献５】米国特許第６，００１，５２２号明細書
【特許文献６】米国特許第６，１８０，３０５号明細書
【特許文献７】米国特許出願公開第２００２／０１２８３４９号明細書
【特許文献８】米国特許出願公開第２００２／００８６９１６号明細書
【特許文献９】米国特許第６，６４９，３１６号明細書
【発明の開示】
【発明が解決しようとする課題】
【０００７】
本発明の目的は、高いＶａｃｃ及び低いＶｄｉｓのような優秀な静電気的特性を有する新規かつ改良された電荷輸送物質、この電荷輸送物質を含む有機感光体、この有機感光体を含む電子写真画像形成装置及びこの有機感光体を利用する電子写真画像形成方法を提供することにある。
【課題を解決するための手段】
【０００８】
上記本発明の課題を解決するために、本発明の第１の観点によれば、導電性支持体及びこの導電性支持体上の光導電性要素とを含む有機感光体であって、光導電性要素は、（ａ）下記化学式１を有する電荷輸送物質と、（ｂ）電荷発生化合物と、を含む有機感光体が提供される。
【０００９】
【化１】
2004361951.tif 000002
【００１０】
前記化学式１で、Ｙ１及びＹ２は、それぞれ独立的に９−フルオレニリデン基であり、Ｘは、少なくともＹ１及びＹ２に対してπ電子の非局在化を可能にする共役連結基である。具体的には、１，２−エタンジイリデン基、１，４−フェニレンジメチリジン基、２，４−シクロヘキサジエニリデン基、２，５−シクロヘキサジエニリデン基、ビシクロヘキシリデン−２,５,２’,５’−テトラエン基、ビシクロヘキシリデン−２,４,２’,４’−テトラエン基、またはこれらの組み合わせであってもよい。
【００１１】
有機感光体は、例えば、プレート、軟質ベルト、軟質ディスク、シート、硬質ドラムまたは硬質もしくは軟性ドラムを取り囲むシート状で提供されうる。一具現例において、有機感光体は、（ａ）電荷輸送物質、電荷発生化合物、選択的に第２電荷輸送物質及び選択的にポリマーバインダーを含む光導電性要素と、（ｂ）導電性支持体とを含んでいてもよい。
【００１２】
上記本発明の他の課題を解決するために、本発明の第２の観点によれば、（ａ）光画像形成成分と、（ｂ）導電性支持体及びこの導電性支持体上の光導電性要素を含み、上記光画像形成成分から光を受容するように配向された有機感光体とを含む電子写真画像形成装置が提供される。ここで、前記光導電性要素は、（ｉ）下記化学式１を有する電荷輸送物質と（ｉｉ）電荷発生化合物とを含んでいてもよい。電子写真画像形成装置は、トナー分配器をさらに含みうる。上述
【００１３】
上記本発明のさらに他の課題を解決するために、本発明の第３の観点によれば、（ａ）上述導電性支持体及びこの導電性支持体上の光導電性要素を含む有機感光体の表面に電荷を印加する段階であって、上記光導電性要素は、（ｉ）下記化学式１を有する電荷輸送物質及び（ｉｉ）電荷発生化合物を含む帯電段階と、（ｂ）上記有機感光体の表面を画像に沿って露光させ、選択された領域に電荷を消散させることにより、有機感光体の表面上に少なくとも相対的に帯電領域及び非帯電領域のパターンを形成する段階と、（ｃ）有機感光体の表面を有機液体中の着色剤粒子の分散物を含む湿式トナーなどのトナーと接触させてトーン画像を形成する段階と、（ｄ）このトーン画像を導電性支持体に転写させる段階と、を含む電子写真画像形成方法が提供される。
【００１４】
上記本発明のさらに他の課題を解決するために、本発明の第４の観点によれば、上述したような化学式１を有する電荷輸送物質が提供される。
【発明の効果】
【００１５】
本発明によれば、優秀な機械的、静電気的、及び溶解度特性の組み合わせを有する有機感光体に適した電荷輸送物質を提供することができる。したがって、本発明の有機感光体は、湿式及び乾式トナーに有用に使われて高品質の画像を形成することができる。また、このような高品質の画像を形成するためのシステムは、サイクル反復後にも維持されうる。
【発明を実施するための最良の形態】
【００１６】
以下に，本発明の好適な実施の形態について詳細に説明する。なお，本明細書において，実質的に同一の機能構成を有する構成要素については，同一の符号を付することにより重複説明を省略する。
【００１７】
本実施形態による有機感光体は、導電性支持体と、電荷発生化合物及び共役連結基を介して連結された２つの９−フルオレノンアジン基を有する電荷輸送物質と、を含む光導電性要素を有する。電荷輸送物質は、電子写真法の有機感光体でその性能が立証されるように望ましい特性を有する。特に、本実施形態の電荷輸送物質は、電荷キャリヤ移動度が高く、多様なバインダー物質との相容性に優れるので、卓越した電子写真画像形成特性を有する。
【００１８】
本実施形態による有機感光体は、高い感光度及び低い残留電位を有し、サイクルテスト、結晶化、有機感光体ベンディング及びストレッチングに対する高い安定性を有する。有機感光体は、特にＦＡＸ、複写機、スキャナー及び電子写真法に基づいた他の電子装置はもとより、レーザプリンタに有用に使われうる。電荷輸送物質の用途は、以下に述べるレーザプリンタの用途と関連した部分でさらに詳細に記載されているが、下記の事項から電子写真法で作動される他の装置への応用も一般化しうる。
【００１９】
高品質の画像、特に多数のサイクル後に高品質の画像を形成するために、電荷輸送物質は、ポリマーバインダーと均一の溶液を形成し、電荷輸送物質のサイクリング時、有機感光体物質にほぼ均一に分布されていることが望ましい。また、電荷輸送物質が受容できる電荷量（受容電圧または“Ｖａｃｃ”と知られたパラメータで表示される）を増加させ、放電時に電荷の保存量（放電電圧または“Ｖｄｉｓ”と知られたパラメータで表示される）を減少させることが望ましい。
【００２０】
電荷輸送物質は、電荷輸送化合物と電子輸送化合物とに分類されうる。電子写真法に利用可能な当業界で公知の多くの電荷輸送化合物及び電子輸送化合物が存在する。電荷輸送化合物の非制限的な例としては、例えば、ピラゾリン誘導体類、フルオレン誘導体類、オキサジアゾール誘導体類、スチルベン誘導体類、エナミン誘導体類、エナミンスチルベン誘導体類、ヒドラゾン誘導体類、カルバゾールヒドラゾン誘導体類、トリアリールアミン類のような（Ｎ，Ｎ−二置換された）アリールアミン類、ポリビニルカルバゾール、ポリビニルピレン、ポリアセナフチレン、または多重ヒドラゾン化合物（少なくとも二つのヒドラゾン基、トリフェニルアミンのような（Ｎ，Ｎ−二置換された）アリールアミン、カルバゾール、ジュロリジン、フェノチアジン、フェナジン、フェノキサジン、フェノキサチイン、チアゾール、オキサゾール、イソオキサゾール、ジベンゾ（１，４）ダイオキシン、チアントレン、イミダゾール、ベンゾチアゾール、ベンゾトリアゾール、ベンズオキサゾール、ベンズイミダゾール、キノリン、イソキノリン、キノキサリン、インドール、インダゾール、ピロール、プリン、ピリジン、ピリダジン、ピリミジン、ピラジン、トリアゾール、オキサジアゾール、テトラゾール、チアジアゾール、ベンズイソオキサゾール、ベンズイソチアゾール、ジベンゾフラン、ジベンゾチオフェン、チオフェン、チアナフテン、キナゾリンまたはシノリンのような複素環式化合物よりなる群から選択された少なくとも二つの基を含む）がある。
【００２１】
電子輸送化合物の非制限的な例としては、例えば、ブロモアニリン、テトラシアノエチレン、テトラシアノキノジメタン、２，４，７−トリニトロ−９−フルオレノン、２，４，５，７−テトラニトロ−９−フルオレノン、２，４，５，７−テトラニトロキサントン、２，４，８−トリニトロチオキサントン、２，６，８−トリニトロ−インデノ［１，２−ｂ］チオフェン−４−オン及び１，３，７−トリニトロジベンゾチオフェン−５，５−ジオキシド、（２，３−ジフェニル−１−インデニリデン）マロノニトリル、４Ｈ−チオピラン−１，１−ジオキシド及び４−ジシアノメチレン−２，６−ジフェニル−４Ｈ−チオピラン−１，１−ジオキシド、４−ジシアノメチレン−２，６−ジ−ｍ−トリル−４Ｈ−チオピラン−１，１−ジオキシドのような誘導体及び４Ｈ−１，１−ジオキソ−２−（ｐ−イソプロピルフェニル）−６−フェニル−４−（ジシアノメチリデン）チオピラン及び４Ｈ−１，１−ジオキソ−２−（ｐ−イソプロピルフェニル）−６−（２−チエニル）−４−（ジシアノメチリデン）チオピランのような非対称置換された２，６−ジアリール−４Ｈ−チオピラン−１，１−ジオキシド、フォスファ−２，５−シクロヘキサジエンの誘導体類、（４−ｎ−ブトキシカルボニル−９−フルオレニリデン）マロノニトリル、（４−フェンエトキシカルボニル−９−フルオレニリデン）マロノニトリル、（４−カルビトキシ−９−フルオレニリデン）マロノニトリル、及びジエチル（４−ｎ−ブトキシカルボニル−２，７−ジニトロ−９−フルオレニリデン）−マロネートのような（アルコキシカルボニル−９−フルオレニリデン）マロノニトリル誘導体類、１１，１１，１２，１２−テトラシアノ−２−アルキルアントラキノジメタン及び１１，１１−ジシアノ−１２，１２−ビス（エトキシカルボニル）アントラキノジメタンのようなアントラキノジメタン誘導体類、１−クロロ−１０−［ビス（エトキシカルボニル）メチレン］アントロン、１，８−ジクロロ−１０−［ビス（エトキシカルボニル）メチレン］アントロン、１，８−ジヒドロキシ−１０−［ビス（エトキシカルボニル）メチレン］アントロン及び１−シアノ−１０−［ビス（エトキシカルボニル）メチレン］アントロンのようなアントロン誘導体類、７−ニトロ−２−アザ−９−フルオレニリデン−マロノニトリル、ジフェノキノン誘導体類、ベンゾキノン誘導体類、ナフトキノン誘導体類、キニン誘導体類、テトラシアノエチレンシアノエチレン、２，４，８−トリニトロチオキサントン、ジニトロベンゼン誘導体類、ジニトロアントラセン誘導体類、ジニトロアクリジン誘導体類、ニトロアントラキノン誘導体類、ジニトロアントラキノン誘導体類、無水コハク酸、無水マレイン酸、ジブロモ無水マレイン酸、ピレン誘導体類、カルバゾール誘導体類、ヒドラゾン誘導体類、Ｎ，Ｎ−ジアルキルアニリン誘導体類、ジフェニルアミン誘導体類、トリフェニルアミン誘導体類、トリフェニルメタン誘導体類、テトラシアノキノエジメタン、２，４，５，７−テトラニトロ−９−フルオレノン、２，４，７−トリニトロ−９−ジシアノメチレンフルオレノン、２，４，５，７−テトラニトロキサントン誘導体類及び２，４，８−トリニトロチオキサントン誘導体類、特許文献１、特許文献２、及び特許文献３に記載された１，４，５，８−ナフタレンビス−ジカルボキシイミド誘導体及び特許文献４に記載されたフェニルアゾキノリドを含む。関心の対象となるいくつかの具現例において、電子輸送化合物は、（４−ｎ−ブトキシカルボニル−９−フルオレニリデン）マロノニトリルのような（アルコキシカルボニル−９−フルオレニリデン）マロノニトリル誘導体、及び１，４，５，８−ナフタレンビス−ジカルボキシイミド誘導体を含む。
【００２２】
多数の電荷輸送物質が使用可能であるが、特定の電子写真法分野の多様な要求条件を充足させるためには、他の電荷輸送物質は依然として必要である。
【００２３】
電子写真分野において、有機感光体に含まれる電荷発生化合物は、光を吸収して電子−正孔対を形成する。このような電子及び正孔は、強い電場の下で適切な時間帯をかけて輸送されて、電場を発生させている表面電荷を局部的に放電させうる。特定領域での電場の放電は、光によって描かれたパターンと本質的に対応する表面電荷パターンを形成する。
【００２４】
このような電荷パターンは、トナー付着の誘導に使用されうる。上述したような電荷輸送物質は、電荷輸送、特に電荷発生化合物によって形成された電子−正孔対からの正孔輸送に効果的である。いくつかの具現例において、特定電子輸送化合物または電荷輸送化合物はまた、本実施形態の電荷輸送物質と共に使用されうる。
【００２５】
電荷発生化合物及び電荷輸送物質を含む物質層または複数の物質層は、有機感光体に含まれる。有機感光体を利用して２次元画像を印刷するために、有機感光体は、少なくとも画像の一部を形成するための２次元表面を有する。画像形成工程は、以後、完全な画像の形成の完成及び／または後続画像の形成のために有機感光体をサイクリングさせることによって続けられる。
【００２６】
有機感光体は、プレート、軟質ベルト、ディスク、硬質ドラム、または硬質もしくは軟性ドラムを取り囲むシートのような形態で提供されうる。電荷輸送物質は、電荷発生化合物と同じ層に存在するか、及び／または電荷発生化合物と相異なる層に存在できる。付加層も、後述するように、使用されうる。
【００２７】
いくつかの具現例において、有機感光体物質は、例えば、（ａ）電荷輸送物質及びポリマーバインダーを含む電荷輸送層と、（ｂ）電荷発生化合物及びポリマーバインダーを含む電荷発生層と、（ｃ）導電性支持体と、を含む。電荷輸送層は、電荷発生層と導電性支持体との間に位置できる。一方、電荷発生層は、電荷輸送層と導電性支持体との間に位置できる。他の具現例で、有機感光体物質は、ポリマーバインダー内に電荷輸送物質と電荷発生化合物とを何れも有する単一層を有することがある。
【００２８】
有機感光体は、レーザプリンタのような電子写真画像形成装置に統合されうる。このような装置において、画像は物理的な実体から形成され、有機感光体上にスキャニングされた光画像に転換されることによって、表面潜像が形成される。表面潜像は、有機感光体の表面上にトナーを引き付けるのに使われるが、トーン画像は、有機感光体上に投射された光画像と同一であるか、またはその反転画像である。トナーは、湿式または乾式トナーでありうる。この後、トナーは、有機感光体の表面から紙シートのような受容体表面に連続的に転写される。トナー転写後、表面全体は放電され、電荷輸送物質は再びサイクリングされるように準備される。画像形成装置は、例えば、紙受容媒体の輸送及び／または感光体の移動のための複数の支持ローラ、光画像の形成に適した光学的性質を有する光画像形成成分、レーザのような光源、トナー供給源及びトナー輸送システム及び好適な制御システムをさらに含んでいてもよい。
【００２９】
電子写真画像の形成方法は、一般的に、（ａ）上述したような有機感光体の表面に電荷を印加する段階と、（ｂ）有機感光体の表面を画像に沿って露光させ、選択された領域に電荷を消散させることによって、有機感光体の表面上に帯電領域及び非帯電領域のパターンを形成する段階と、（ｃ）有機感光体の表面を有機液体中の着色剤粒子の分散物を含む湿式トナーなどのトナーに接触させて、有機感光体の帯電領域または非帯電領域にトナーを引き付けてトーン画像を形成する段階と、（ｄ）トーン画像を導電性支持体に転写させる段階と、を含む。
【００３０】
本実施形態による改善された電荷輸送物質は、少なくとも二つのアジン基を含む。詳細には、改善された電荷輸送物質は、下記化学式１を有する。
【００３１】
【化２】
2004361951.tif 000003
【００３２】
化学式１で、Ｙ１及びＹ２は、それぞれ独立的に９−フルオレニリデン基である。また、Ｘは、少なくともＹ１及びＹ２に対して化学式１でπ電子の非局在化を可能にする共役連結基であって、１，２−エタンジイリデン基、１，４−フェニレンジメチリジン基、２，４−シクロヘキサジエニリデン基、２，５−シクロヘキサジエニリデン基、ビシクロヘキシリデン−２,５,２’,５’−テトラエン基、ビシクロヘキシリデン−２,４,２’,４’−テトラエン基、またはこれらの組み合わせである。
【００３３】
複素環基は、環にＳ、Ｏ、Ｎ、Ｐ、Ｂのような少なくとも一つのヘテロ原子を有する任意の複素環基でありうる。好適な複素環基の非制限的な例としては、エポキシ基、チイラニル基、アジリジニル基、オキセタニル基、テトラヒドロフラニル基、テトラヒドロチオフェニル基、テトラヒドロピロリル基、ピロリデニル基、ピぺリジニル基、及び下記芳香族複素環基がある。
【００３４】
本実施形態の共役連結基は、少なくともＹ１及びＹ２に対して化学式１でπ電子の非局在化を可能にする任意の連結基である。好適な共役連結基の非制限的な例としては、１，２−エタンジイリデン基、１，４−フェニレンジメチリジン基、２，４−シクロヘキサジエニリデン基、２，５−シクロヘキサジエニリデン基、ビシクロヘキシリデン−２,５,２’,５’−テトラエン基、ビシクロヘキシリデン−２,４,２’,４’−テトラエン基、またはこれらの組み合わせを含む。
【００３５】
芳香族基は、４ｎ＋２π個の電子を含有する任意の共役系を成すことができる。芳香性を決定するための多くの基準が存在する。芳香性の定量的な分析のために広く採用される尺度は、共鳴エネルギーである。詳細には、芳香族基は、共鳴エネルギーを有する。一部の具現例で、芳香族基の共鳴エネルギーは１０ＫＪ／モル以上である。他の具現例で、芳香族基の共鳴エネルギーは０．１ＫＪ／モルより大きい。芳香族基は、４ｎ＋２個のπ電子を有する芳香環に一つ以上のヘテロ原子を含む芳香族複素環基、または４ｎ＋２個のπ電子を有する芳香環にヘテロ原子を含んでいないアリール基に分類されうる。芳香族基は、芳香族複素環基及びアリール基の組み合わせを含みうる。しかし、芳香族複素環及びアリール基のうち何れも４ｎ＋２個のπ電子を有する芳香環に結合された置換基に少なくとも一つのヘテロ原子を有しうる。また、芳香族複素環基及びアリール基のうち何れも単環式または多環式（例えば、二環式、三環式など）の環を含みうる。
【００３６】
芳香族複素環基の非制限的な例としては、フラニル、チオフェニル、ピロリル、インドリル、カルバゾリル、ベンゾフラニル、ベンゾチオフェニル、ジベンゾフラニル、ジベンゾチオフェニル、ピリジニル、ピリダジニル、ピリミジニル、ピラジニル、トリアジニル、テトラジニル、ぺタジニル、キノリニル、イソキノリニル、シノリニル、フタラジニル、キナゾリニル、キノキサリニル、ナフチリジニル、プテリジニル、アクリジニル、フェナントリジニル、フェナントロリニル、アンチリジニル、プリニル、アロキサジニル、フェナジニル、フェノチアジニル、フェノキサジニル、フェノキサチイニル、ジベンゾ（１，４）ジオキシニル、チアントレニル、及びこれらの組み合わせがある。また、芳香族複素環基は、結合（ビカルバゾリルでのように）または連結基（１，６−ジ（１０Ｈ−１０−フェノチアジニル）へキサンでのように）のうち何れか一つによって共に結合された芳香族複素環基の任意の組み合わせを含みうる。連結基は、脂肪族基、芳香族基、複素環基、またはこれらの組み合わせを含みうる。また、連結基内の脂肪族基または芳香族基は、Ｏ、Ｓ及びＮのような少なくとも一つのヘテロ原子を含みうる。アリール基の非制限的な例としては、フェニル基、ナフチル基、ベンジル基、トラニル基、セキシフェニレン、フェナントレニル、アントラセニル、コロネニル及びトラニルフェニルがある。また、アリール基は、結合（ビフェニルでのように）または連結基（スチルベニル、ジフェニルスルホン、アリールアミン基でのように）によって共に結合されたアリール基の任意の組み合わせを含みうる。連結基は、脂肪族基、芳香族基、複素環基、またはこれらの組み合わせを含みうる。さらに、連結基内の脂肪族基または芳香族基は、Ｏ、Ｓ及びＮのような一つ以上のヘテロ原子を含みうる。
【００３７】
当業界で公知のように、化学的置換基について、移動性、感度、溶解度、相容性、安定性のような化合物の特性に多様な物理的な効果を及ぼす置換が自由に許容される。化学的置換基の記述において、用語の使用に反映される当業界に常識的な所定の慣行が存在する。基という用語は、総称された化合物（例えば、アルキル基、アルケニル基、複素環基、芳香族基、９−フルオレニリデン基、１，２−エタンジイリデン基、１，４−フェニレンジメチリジン基、２，４−シクロヘキサジエニリデン基、２，５−シクロヘキサジエニリデン基、ビシクロヘキシリデン−２,５,２’,５’−テトラエン基、ビシクロヘキシリデン−２,４,２’,４’−テトラエン基など）が上記基の結合構造と一致する任意の置換基を有しうることを意味する。例えば、「アルキル基」という用語が使われる場合には、この用語は、メチル、エチル、イソプロピル、ｔｅｒｔ−ブチル、シクロへキシル、ドデシルのような非置換された直鎖型、分枝型及び環状アルキル類を含むだけでなく、３−エトキシプロピル、４−（Ｎ，Ｎ−ジエチルアミノ）ブチル、３−ヒドロキシペンチル、２−チオールヘキシル、１，２，３−トリブロモプロピルのようなヘテロ原子、及びフェニル、ナフチル、カルバゾリル、ピロールのような芳香族基を有する置換基も含む。しかし、上記命名法に一致するように、骨格基の基本的な結合構造を変化させるいかなる置換も上記用語に含まれない。例えば、フェニル基という用語が使われた場合には、２−または４−アミノフェニル、２−または４−（Ｎ，Ｎ−二置換された）アミノフェニル、２，４−ジヒドロキシフェニル、２，４，６−トリチオフェニル、２，４，６−トリメトキシフェニルのような置換は、フェニル基という用語に属するものとして許容されるが、１，１，２，２，３，３−ヘキサメチルフェニルの置換は、そのような置換によってフェニル基の環結合構造が非芳香族の形態に変化することが要求されるために許容されない。アルキルモイエティまたはフェニルモイエティのようなモイエティという用語が使われた場合には、この用語は化学的置換基の部分（ｍｏｉｅｔｙ）が置換されないということを意味する。アルキルモイエティという用語が使われる場合には、この用語は分枝型、直鎖型または環状であるか否かに関係なく、非置換されたアルキル炭化水素基だけを意味する。
【００３８】
電荷輸送物質は、対称または非対称でありうる。したがって、例えば、Ｙ１及びＹ２は、同一でも相異なっていてもよく、Ｘ基自体は、対称または非対称でありうる。また、電荷輸送物質としては、化学式１の化合物の異性体も含まれる。
【００３９】
（有機感光体）
有機感光体は、例えば、プレート、シート、軟質ベルト、ディスク、硬質ドラムまたは硬質または軟性ドラムを取り囲むシート型であり、このうち軟質ベルト及び硬質ドラムが一般的に商業的な具現例として使われている。有機感光体は、例えば、導電性支持体及びこの導電性支持体上に位置し、一つ以上の層状の光導電性要素を含みうる。光導電性要素は、同じ層に存在するか、または異なる層に存在するポリマーバインダー中に、電荷輸送物質及び電荷発生化合物はもとより、幾つかの具現例では、電荷輸送化合物または電子輸送化合物のような第２電荷輸送物質を含みうる。例えば、電荷輸送物質及び電荷発生化合物は同じ層に存在しうる。しかし、他の具現例で、光導電性要素は、電荷発生層及びそれとは別個の電荷輸送層を特徴とする２層構造も含まれる。電荷発生層は、導電性支持体と電荷輸送層との間に位置できる。また、光導電性要素は、電荷輸送層が導電性支持体と電荷発生層との間に位置する構造を有しうる。
【００４０】
導電性支持体は、例えば、軟質ウェブまたはベルト状の軟質であるか、または例えば、ドラム状の非軟質でありうる。ドラムは、画像形成工程中にドラムを回転させるドライブにドラムを接触させる中空円筒形構造を有しうる。通常、軟質導電性支持体は、電気絶縁性支持体及び光導電性物質が塗布された導電性物質薄層を含む。
【００４１】
電気絶縁性支持体は、紙またはポリエステル（例えば、ポリエチレンテレフタレートまたはポリエチレンナフタレート）、ポリイミド、ポリスルホン、ポリプロピレン、ナイロン、ポリエステル、ポリカーボネート、ポリビニル樹脂、ポリビニルフルオライド、ポリスチレンのようなフィルム形成ポリマーでありうる。支持体支持用のポリマーの特定例としては、例えば、ポリエーテルスルホン（ＳＴＡＢＡＲ（商標）Ｓ−１００、ＩＣＩ社製）、ポリビニルフルオライド（ＴＥＤＬＡＲ（商標），Ｅ．Ｉ．ＤｕＰｏｎｔ  ｄｅ  Ｎｅｍｏｕｒｓ  ＆  Ｃｏｍｐａｎｙ製）、ポリビスフェノール−Ａポリカーボネート（ＭＡＫＲＯＦＯＬ（商標），Ｍｏｂａｙ  Ｃｈｅｍｉｃａｌ  Ｃｏｍｐａｎｙ製）、及び非晶質ポリエチレンテレフタレート（ＭＥＬＩＮＡＲ（商標），ＩＣＩ  Ａｍｅｒｉｃａｓ，Ｉｎｃ．製）が含まれる。
【００４２】
導電性物質は、黒鉛、分散型カーボンブラック、ヨード化物、ポリピロール類及びＣａｌｇｏｎ（登録商標）導電性ポリマー２６１（米国，Ｐａ．，Ｐｉｔｔｓｂｕｒｇｈ，Ｃａｌｇｏｎ  Ｃｏｒｐｏｒａｔｉｏｎ，Ｉｎｃ．製）のような導電性ポリマー、アルミニウム、チタン、クロム、真ちゅう、金、銅、パラジウム、ニッケルまたはステンレス鋼のような金属または酸化スズまたは酸化インジウムのような金属酸化物でありうる。特に、関心の対象となる具現例において、導電性物質はアルミニウムである。一般的に、光導電支持体は、必要な機械的な安定性を提供できる好適な厚みを有する。例えば、軟質ウェブ支持体は、一般的に約０．０１ｍｍ〜約１ｍｍの厚みを有し、ドラム支持体は、一般的に約０．５ｍｍ〜約２ｍｍの厚みを有する。
【００４３】
電荷発生化合物は、染料または顔料のように、光を吸収して電荷キャリヤを発生できる物質である。好適な電荷発生化合物の非制限的な例としては、例えば、金属−非存在フタロシアニン類（例えば、Ｈ．Ｗ．Ｓａｎｄｓ，Ｉｎｃ．製のＥＬＡ  ８０３４金属−非存在フタロシアニンまたは山陽色素株式会社製のＣＧＭ−Ｘ０１）、チタンフタロシアニン、銅フタロシアニン、オキシチタンフタロシアニン（チタニルオキシフタロシアニンという。電荷発生化合物として作用できる結晶相または結晶相混合物を含む）、ヒドロキシガリウムフタロシアニンのような金属フタロシアニン類、スクアリリウム染料及び顔料、ヒドロキシ−置換されたスクアリリウム顔料、ぺリルイミド類、ＩＮＤＯＦＡＳＴ（登録商標）Ｄｏｕｂｌｅ  Ｓｃａｒｌｅｔ，ＩＮＤＯＦＡＳＴ（登録商標）  Ｖｉｏｌｅｔ  Ｌａｋｅ  Ｂ，ＩＮＤＯＦＡＳＴ（登録商標）Ｂｒｉｌｌｉａｎｔ  Ｓｃａｒｌｅｔ及びＩＮＤＯＦＡＳＴ（登録商標）Ｏｒａｎｇｅという商標名でＡｌｌｉｅｄ  Ｃｈｅｍｉｃａｌ  Ｃｏｒｐｏｒａｔｉｏｎから入手可能な多核キノン類、ＭＯＮＡＳＴＲＡＬ（商標）Ｒｅｄ，ＭＯＮＡＳＴＲＡＬ（商標）  Ｖｉｏｌｅｔ及びＭＯＮＡＳＴＲＡＬ（商標）Ｒｅｄ  Ｙという商標名でＤｕＰｏｎｔ社から入手可能なキナクリドン類、ぺリノン類、テトラベンゾポルフィリン類及びテトラナフタロポルフィリン類を含むナフタレン１，４，５，８−テトラカルボン酸誘導顔料類、インジゴ−及びチオインジゴ染料類、ベンゾチオキサンテン−誘導体類、ぺリレン３，４，９，１０−テトラカルボン酸誘導顔料類、ビスアゾ−、トリスアゾ−及びテトラキスアゾ−顔料を含むポリアゾ−顔料類、ポリメチン染料類、キナゾリン基を含む染料類、３級アミン類、非晶質セレン、セレン−テルル、セレン−テルル−砒素及びセレン−砒素のようなセレン合金類、カドミウムスルフォセレナイド、セレン化カドミウム、硫化カドミウム及びこれらの混合物を含む。いくつかの具現例で、電荷発生化合物は、オキシチタンフタロシアニン（例えば、この任意の相）、ヒドロキシガリウムフタロシアニンまたはこれらの組み合わせを含む。
【００４４】
本実施形態の光導電層は、電荷輸送化合物、電子輸送化合物またはこれらの組み合わせでありうる第２電荷輸送物質を選択的に含みうる。一般的に、当業界に公知の任意の電荷輸送化合物または電子輸送化合物が第２電荷輸送物質として使用されうる。
【００４５】
電子輸送化合物及び紫外線光安定化剤は、光導電体での望ましい電子フローを提供するように互いに上昇関係を有しうる。紫外線光安定化剤の存在は、電子輸送化合物の電子輸送特性を変化させて複合物の電子輸送特性を改善させる。紫外線光安定化剤は、自由ラジカルを捕獲する紫外線吸収剤または紫外線抑制剤でありうる。
【００４６】
紫外線光吸収剤は、紫外線を吸収してこれを熱に消散させうる。紫外線光抑制剤は、紫外線光によって発生した自由ラジカルを捕獲した後、次いで、エネルギーを消散させつつ活性安定化部分を再生させると考えられる。紫外線安定化剤と電子輸送化合物と間の上昇関係を考慮する時、紫外線安定化剤の特定の利点は、紫外線安定化能力が経時的な有機感光体の分解を減少させるという点でさらに利益がありうるが、これらの紫外線安定化能力であるとは言えない。電子輸送化合物及び紫外線安定化剤をいずれも含む層を有する有機感光体の改善された上昇作用性能は、「Ｏｒｇａｎｏｐｈｏｔｏｒｅｃｅｐｔｏｒ  Ｗｉｔｈ  Ａ  Ｌｉｇｈｔ  Ｓｔａｂｉｌｉｚｅｒ（光安定化剤を有する有機感光体）」という名称で２００３年４月２８日付に出願されて、本発明の優先権主張の基礎となる出願と共同係留中のＺｈｕの米国特許出願第１０／４２５，３３３号明細書に記載されており、この内容は全体として引用されて本明細書に統合されている。
【００４７】
好適な光安定化剤の非制限的な例としては、例えば、Ｔｉｎ紫外線ｉｎ  １４４及びＴｉｎ紫外線ｉｎ  ２９２（米国，ＮＹ，Ｔｅｒｒｙｔｏｗｎ所在，Ｃｉｂａ  Ｓｐｅｃｉａｌｔｙ  Ｃｈｅｍｉｃａｌｓ社製）のようなヒンダードトリアルキルアミン類、Ｔｉｎ紫外線ｉｎ  １２３（Ｃｉｂａ  Ｓｐｅｃｉａｌｔｙ  Ｃｈｅｍｉｃａｌｓ社製）のようなヒンダードアルコキシジアルキルアミン類、Ｔｉｎ紫外線ａｎ  ３２８，Ｔｉｎ紫外線ｉｎ  ９００及びＴｉｎ紫外線ｉｎ  ９２８（Ｃｉｂａ  Ｓｐｅｃｉａｌｔｙ  Ｃｈｅｍｉｃａｌｓ社製）のようなベンゾトリアゾール類、Ｓａｎｄ紫外線ｏｒ  ３０４１（米国，Ｎ．Ｃ．Ｃｈａｒｌｏｔｔｅ所在，Ｃｌａｒｉａｎｔ  Ｃｏｒｐ．製）のようなベンゾフェノン類、Ａｒｂｅｓｔａｂ（英国，Ｗｅｓ（商標）ｉｌｄｌａｎｄｓ所在，Ｒｏｂｉｎｓｏｎ  Ｂｒｏｔｈｅｒｓ  Ｌｔｄ製）のようなニッケル化合物類、サリシレート類、シアノシンナメート類、マロン酸ベンジリデン、ベンゾエート類、Ｓａｎｄ紫外線ｏｒ  ＶＳＵ（米国，Ｎ．Ｃ．Ｃｈａｒｌｏｔｔｅ所在，Ｃｌａｒｉａｎｔ  Ｃｏｒｐ．製）のようなオキサニリド類、Ｃｙａｇａｒｄ  紫外線−１１６４（米国，Ｎ．Ｊ．所在，Ｃｙｔｅｃ  Ｉｎｄｕｓｔｉｒｅｓ  Ｉｎｃ．製）のようなトリアジン類、Ｌｕｃｈｅｍ（米国，ＮＹ，Ｂｕｆｆａｌｏ所在，Ａｔｏｃｈｅｍ  Ｎｏｒｔｈ  Ａｍｅｒｉｃａ社製）のような立体障害構造を有するポリマーアミン類を含む。幾つかの具現例で、光安定化剤は、次のような化学式を有する立体障害構造を有するトリアルキルアミン類よりなる群から選択される。
【００４８】
【化３】
2004361951.tif 000004
【００４９】
【化４】
2004361951.tif 000005
【００５０】
上記化学式１７および１８において、Ｒ１、Ｒ２、Ｒ３、Ｒ４、Ｒ６、Ｒ７、Ｒ８、Ｒ１０、Ｒ１１、Ｒ１２、Ｒ１３、及びＲ１５は、独立的に水素、アルキル基またはエステル基またはエーテル基であり、Ｒ５、Ｒ９及びＲ１４は、独立的にアルキル基である。また、Ｘは、ｍが２〜２０である−Ｏ−ＣＯ−（ＣＨ２）ｍ−ＣＯ−Ｏ−よりなる群から選択された連結基である。
【００５１】
バインダーは、一般的に好適な具現例の電荷輸送物質（電荷輸送層または単一層構造である場合）、電荷発生化合物（電荷発生層または単一層構造である場合）及び／または電子輸送化合物を分散または溶解させうる。一般的に、電荷発生層及び電荷輸送層何れにも適したバインダーの例としては、例えば、ポリスチレン−コ−ブタジエン、ポリスチレン−コ−アクリロニトリル、改質されたアクリルポリマー、ポリビニルアセテート、スチレン−アルキド樹脂類、大豆−アルキル樹脂、ポリビニルクロライド、ポリビニリデンクロライド、ポリアクリロニトリル、ポリカーボネート類、ポリアクリル酸、ポリアクリレート類、ポリメタクリレート類、スチレンポリマー類、ポリビニルブチラル、アルキド樹脂類、ポリアミド類、ポリウレタン類、ポリエステル類、ポリスルホン類、ポリエーテル類、ポリケトン類、フェノキシ樹脂類、エポキシ樹脂類、シリコン樹脂類、ポリシロキサン類、ポリ（ヒドロキシエーテル）樹脂類、ポリヒドロキシスチレン樹脂類、ノボラック、ポリ（フェニルグリシジルエーテル）−コ−ジシクロペンタジエン、上述したようなポリマーに使われた単量体のコポリマー及びこれらの組み合わせを含む。好適なバインダーとしては、例えば、日本、積水化学社製のＢＸ−１及びＢＸ−５のようなポリビニルブチラルを含む。好適なポリカーボネートの非制限的な例としては、ビスフェノール−Ａ（例えば、三菱工学プラスチックスで購入したＩｕｐｉｌｏｎ−ＡまたはＧｅｎｅｒａｌ  Ｅｌｅｃｔｒｉｃで購入したＬｅｘａｎ  １４５）から誘導されたポリカーボネートＡと、シクロヘキシリデンビスフェノール（例えば、Ｗｈｉｔｅ  Ｐｌａｉｎ、ＮｅｗＹｏｒｋ、三菱工学プラスチックス社で購入したＩｕｐｉｌｏｎ−Ｚ）から誘導されたポリカーボネートＺと、メチルビスフェノールＡ（三菱化学社で購入）から誘導されたポリカーボネートＣと、を含む。好適なポリエステルバインダーの非制限的な例としては、オルト−ポリエチレンテレフタレート（例えば、日本の山口、カネボウ社で購入したＯＰＥＴ  ＴＲ−４）を含む。
【００５２】
一つ以上の層に適した選択的な添加剤としては、例えば、酸化防止剤、カップリング剤、分散剤、硬化剤、界面活性剤及びこれらの組み合わせを含む。
【００５３】
一般的な光導電性要素は、通常、約１０〜４５ミクロンの厚みを有する。個別の電荷発生層及び個別の電荷輸送層を有する二重層の具現例において、電荷発生層は、一般的に、約０．５〜約２ミクロンの厚みを有し、電荷輸送層は、約５〜約３５ミクロンの厚みを有する。電荷輸送物質及び電荷発生化合物が同じ層に存在する具現例において、電荷発生化合物と電荷輸送組成物とを含む上記層は、一般的に、約７〜約３０ミクロンの厚みを有する。別途の電子輸送層を有する具現例で、電子輸送層は、約０．５〜約１０ミクロンの平均厚みを有し、他の具現例では約１〜約３ミクロンの平均厚みを有する。一般的に、電子輸送オーバーコート層は、機械的な耐摩耗性及びキャリヤ液体と大気中の水分とに対する耐性を増加させ、コロナガスによる感光体の劣化を減少させうる。当業者は、上述した具体的な範囲に属する他の厚みの範囲が分かり、これは本発明の開示内容に属するということを認識できる。
【００５４】
一般的に、上述したような有機感光体において、電荷発生化合物は、光導電層の重量を基準として、約０．５〜約２５重量％の含有量、他の具現例では、約１〜約１５重量％の含有量、さらに他の具現例では、約２〜１０重量％の含有量で存在できる。電荷輸送物質は、光導電層の重量を基準として、約１０〜約８０重量％の含有量、他の具現例では約３５〜約６０重量％の含有量、さらに他の具現例では約４５〜約５５重量％の含有量で存在できる。選択的な第２電荷輸送物質が存在する場合、第２電荷輸送物質は、光導電層の重量を基準として、約２重量％以上の含有量、他の具現例では約２．５〜約２５重量％の含有量、さらに他の具現例では約４〜２０重量％の含有量で存在できる。バインダーは、光導電層の重量を基準として、約１５〜約８０重量％の含有量、他の具現例では約２０〜約７５重量％の含有量で存在できる。当業者は、上述した具体的な組成比に属する他の組成比の範囲が分かり、これは本発明の開示内容に属するということを認識できる。
【００５５】
別途の電荷発生層及び電荷輸送層を有する二重層の具現例において、電荷発生層は、一般的に、電荷発生層の重量を基準として、約１０〜約９０重量％、他の具現例では約１５〜約８０重量％、さらに他の具現例では約２０〜７５重量％のバインダーを含むことができる。電荷発生層中に選択的な電荷輸送物質が存在する場合、選択的な電荷輸送物質は、電荷発生層の重量を基準として、約２．５重量％以上の含有量、他の具現例では約４〜約３０重量％の含有量、さらに他の具現例では約１０〜２５重量％の含有量で存在できる。電荷輸送層は、一般的に、約２０〜７０重量％、他の具現例では約３０〜約５０重量％のバインダーを含むことができる。当業者は、上述した具体的な範囲に属する二重層の具現例のバインダーの他の濃度範囲が分かり、これは本発明の開示内容に属するということを認識できる。
【００５６】
電荷発生化合物と電荷輸送物質とを有する単一層を含む具現例において、光導電層は、一般的に、バインダー、電荷輸送物質及び電荷発生化合物を含む。電荷発生化合物は、光導電層の重量を基準として、約０．０５〜約２５重量％の含有量、他の具現例では約２〜１５重量％の含有量で存在できる。電荷輸送物質は、光導電層の重量を基準として、約１０〜約８０重量％の含有量、他の具現例では約２５〜約６５重量％の含有量、さらに他の具現例では約３０〜約６０重量％の含有量、さらに他の具現例では約３５〜約５５重量％の含有量で存在できる。また、光導電層の残りは、バインダー及び選択的に任意の通常的な添加剤などを含む。電荷輸送組成物及び電荷発生化合物を含む単一層は、一般的に、約１０〜約７５重量％、他の具現例では約２０〜約６０重量％、さらに他の具現例では約２５〜約５０重量％のバインダーを含むことができる。選択的に電荷発生化合物と電荷輸送物質とを含む層は、第２電荷輸送物質を含みうる。選択的な第２電荷輸送物質が存在する場合、第２電荷輸送物質は、光導電層の重量を基準として、少なくとも約２．５重量％以上の含有量、他の具現例では約４〜約３０重量％の含有量、さらに他の具現例では約１０〜約２５重量％の含有量で存在できる。当業者は、上述した具体的な組成比の範囲に属する他の範囲の組成比が分かり、これは本発明の開示内容に属するということを認識できる。
【００５７】
一般的に、電子輸送化合物を含む層は、望ましくは、紫外線光安定化剤をさらに含みうる。特に、電子輸送層は、一般的に、電子輸送化合物、バインダー及び選択的な紫外線光安定化剤を含みうる。電子輸送化合物を含むオーバーコート層は、「Ｏｒｇａｎｏｐｈｏｔｏｒｅｃｅｐｔｅｒ  Ｗｉｔｈ  Ａｎ  Ｅｌｅｃｔｒｏｎ  Ｔｒａｎｓｐｏｒｔ  Ｌａｙｅｒ（電子輸送層を含む有機感光体）」という表題で本発明の優先権主張の基礎となる出願と共同係留中のＺｈｕらの米国特許出願第１０／３９６，５３６号明細書に詳細に記載されており、これは引用されて本明細書に統合されている。例えば、上述したような電子輸送化合物は、上述したような光導電体の離形層に使用されうる。電子輸送層の電子輸送化合物は、電子輸送層の重量を基準として、約１０〜約５０重量％、他の具現例では約２０〜約４０重量％の含有量で存在できる。当業者は、上述した具体的な範囲に属する他の範囲の組成比が分かり、これは本発明の開示内容に属するということを認識できる。
【００５８】
一つ以上の好適な光導電層中に紫外線光安定化剤が存在する場合、紫外線光安定化剤は、一般的に、この紫外線光安定化剤が存在する特定層の重量を基準として、約０．５〜約２５重量％の含有量、他の具現例では約１〜約１０重量％の含有量で存在できる。当業者は、上述した具体的な範囲に属する他の範囲の組成比が分かり、これは本発明の開示内容に属するということを認識できる。
【００５９】
例えば、光導電層は、有機溶媒に一つ以上の電荷発生化合物、本実施形態の電荷輸送物質、電荷輸送化合物または電子輸送化合物のような第２電荷輸送物質、紫外線光安定化剤及びポリマーバインダーのような成分を分散または溶解させた後、各基底層上に上記分散物及び／または溶液をコーティングした後、このコーティングを乾燥させることによって形成されうる。特に、上記成分は、高せん断均一化、ボールミリング、粉砕機ミリング、高エネルギービード（砂）ミリングまたは分散物形成時に粒子サイズを縮小させる公知の粒子サイズ縮小方法または混合手段を利用して分散させうる。
【００６０】
感光体はまた、選択的に一つ以上の付加層を有しうる。この付加層は、例えば、バリヤ層、離形層、保護層または接着層のようなサブ層またはオーバーコート層でありうる。離形層または保護層は、光導電性要素の最上部の層を形成できる。バリヤ層は、離形層と光導電性要素との間に位置するか、または光導電性要素をオーバーコートするのに使用されうる。バリヤ層は、基底層を摩耗から保護する。接着層は、光導電性要素、バリヤ層及び離形層またはこれらの任意の組み合わせとの間に位置して接着状態を向上させることができる。サブ層は、電荷遮断層であり、導電性支持体及び光導電性要素との間に位置する。サブ層は、導電性支持体と光導電性要素との間に位置し、これらの接着を向上させることもできる。
【００６１】
好適なバリヤ層としては、例えば、架橋結合可能なシロキサノール−コロイド性シリカコーティング及びヒドロキシル化されたシルセスキノキサン−コロイド性シリカコーティングのようなコーティング及びポリビニルアルコール、メチルビニルエーテル／無水マレイン酸コポリマー、カゼイン、ポリビニルピロリドン、ポリアクリル酸、ゼラチン、澱粉、ポリウレタン類、ポリイミド類、ポリエステル類、ポリアミド類、ポリビニルアセテート、ポリビニルクロライド、ポリビニリデンクロライド、ポリカーボネート類、ポリビニルブチラル、ポリビニルアセトアセタル、ポリビニルホルマル、ポリアクリロニトリル、ポリメチルメタクリレート、ポリアクリレート類、ポリビニルカルバゾール類、上述したようなポリマーに使われたモノマーのコポリマー類、ビニルクロライド／ビニルアセテート／ビニルアルコールターポリマー類、ビニルクロライド／ビニルアセテート／ターポリマーマレイン酸類、エチレン／ビニルアセテートコポリマー類、ビニルクロライド／ビニリデンクロライドコポリマー、セルロースポリマー及びこれらの混合物のような有機バインダー類を含む。上述したバリヤ層ポリマーは、選択的に、ヒュームドシリカ、シリカ、チタニア、アルミナ、ジルコニア、またはこれらの組み合わせのような小さな無機粒子を含みうる。バリヤ層は、「Ｂａｒｒｉｅｒ  Ｌａｙｅｒ  Ｆｏｒ  Ｐｈｏｔｏｃｏｎｄｕｃｔｏｒ  Ｅｌｅｍｅｎｔｓ  Ｃｏｍｐｒｉｓｉｎｇ  Ａｎ  Ｏｒｇａｎｉｃ  Ｐｏｌｙｍｅｒ  Ａｎｄ  Ｓｉｌｉｃａ（有機ポリマー及びシリカを含む光導電性要素用バリヤ層）」という名称を有するＷｏｏらの特許文献５にさらに詳細に記載されており、この内容は引用されて本明細書に統合されている。離形層の上部コートは、当業界に公知の任意の離形層組成物を含みうる。幾つかの具現例で、離形層は、フルオロ化ポリマー、シロキサンポリマー、フルオロシリコンポリマー、ポリシラン、ポリエチレン、ポリプロピレン、ポリアクリレートまたはこれらの組み合わせでありうる。離形層は、架橋結合されたポリマーを含みうる。
【００６２】
離形層は、当業界に公知の任意の離形層組成物よりなりうる。幾つかの具現例において、離形層は、フルオロ化ポリマー、シロキサンポリマー、フルオロシリコンポリマー、ポリシラン、ポリエチレン、ポリプロピレン、ポリアクリレート、ポリ（メチルメタクリレート−コ−メタクリル酸）、ウレタン樹脂類、ウレタン−エポキシ樹脂類、アクリル化−ウレタン樹脂類、ウレタン−アクリル樹脂類、またはこれらの組み合わせを含む。他の具現例で、離形層は架橋結合されたポリマーを含む。
【００６３】
保護層は、化学的及び機械的な劣化から有機感光体を保護できる。保護層は、当業界に公知の任意の保護層組成物を含みうる。幾つかの具現例で、保護層は、フルオロ化ポリマー、シロキサンポリマー、フルオロシリコンポリマー、ポリシラン、ポリエチレン、ポリプロピレン、ポリアクリレート、ポリ（メチルメタクリレート−コ−メタクリル酸）、ウレタン樹脂類、ウレタン−エポキシ樹脂類、アクリレイト化ウレタン樹脂類、ウレタン−アクリル樹脂類またはこれらの組み合わせでありうる。特に、関心の対象となる幾つかの具現例において、保護層は架橋結合されたポリマーである。
【００６４】
オーバーコート層は、「Ｏｒｇａｎｏｒｅｃｅｐｔｏｒ  Ｗｉｔｈ  Ａｎ  Ｅｌｅｃｔｒｏｎ  Ｔｒａｎｓｐｏｒｔ  Ｌａｙｅｒ（電子輸送層を含む有機感光体）」という表題で２００３年３月２５日付で出願されて本発明の優先権主張の基礎となる出願と共同係留中のＺｈｕらの米国特許出願第１０／３９６，５３６号公報にさらに詳細に記載されており、この内容は引用されて本明細書に統合されている。例えば、上述したような電子輸送化合物は、本実施形態のオーバーコート層に使用されうる。オーバーコート層の電子輸送化合物は、オーバーコート層の重量を基準として、約２〜約５０重量％、他の具現例では約１０〜約４０重量％の含有量で存在できる。当業者は、上述した具体的な範囲に属する他の組成比の範囲が分かり、これは本発明の開示内容に属するということを認識できる。
【００６５】
一般的に、接着層は、ポリエステル、ポリビニルブチラル、ポリビニルピロリドン、ポリウレタン、ポリメチルメタクリレート、ポリ（ヒドロキシアミノエーテル）のようなフィルム形成ポリマーを含む。バリアー層及び接着層は、「Ｏｒｇａｎｉｃ  Ｐｈｏｔｏｒｅｃｅｐｔｏｒｓ  ｆｏｒ  Ｌｉｑｕｉｄ  Ｅｌｅｃｔｒｏｐｈｏｔｏｇｒａｐｈｙ（湿式電子写真法に使われる有機感光体）」という表題を有するＡｃｋｌｅｙらの特許文献６に記載されており、この内容は引用されて本明細書に統合されている。
【００６６】
サブ層は、例えば、ポリビニルブチラル、有機シラン類、加水分解性シラン類、エポキシ樹脂類、ポリエステル類、ポリアミド類、ポリウレタン類、セルロース類を含みうる。幾つかの具現例で、サブ層は、約２０〜約２，０００Åの乾燥厚みを有する。金属酸化物導電性粒子を含むサブ層の厚みは、約１〜約２５ミクロンでありうる。当業者は、上述した具体的な範囲に属する他の組成比及び厚みの範囲が分かり、これは本発明の開示内容に属するということを認識できる。
【００６７】
上述したような電荷輸送物質及びこれを含む感光体は、乾式または湿式トナーで現像される画像形成工程における使用に適している。例えば、当業界に公知の乾式及び湿式トナーは、本実施形態の方法及び装置に使用されうる。湿式トナーによる現像は、乾式トナーによる現像に比べて高い解像度の画像を提供し、さらに低い画像定着エネルギーで足りるという利点を提供するため望ましい。好適な湿式トナーの例は、当業界で公知である。湿式トナーは、一般的にキャリヤ液体に分散されたトナー粒子を含む。トナー粒子は、着色剤／顔料、樹脂バインダー、及び／または電荷ディレクターを含みうる。幾つかの湿式トナーの具現例で、樹脂対顔料の比は、１：１〜１０：１であり、他の具現例では、４：１〜８：１でありうる。湿式トナーは、「Ｌｉｑｕｉｄ  Ｉｎｋｓ  Ｃｏｍｐｒｉｓｉｎｇ  Ａ  Ｓｔａｂｌｅ  Ｏｒｇａｎｏｓｏｌ（安定したオルガノゾールを含む湿式インク）」という名称の特許文献７、「Ｌｉｑｕｉｄ  Ｉｎｋｓ  Ｃｏｍｐｒｉｓｉｎｇ  Ｔｒｅａｔｅｄ  Ｃｏｌｏｒａｎｔ  Ｐａｒｔｉｃｌｅｓ（着色剤粒子を含む湿式インク）」という表題の特許文献８、「Ｐｈａｓｅ  Ｃｈａｎｇｅ  Ｄｅｖｅｌｏｐｅｒ  Ｆｏｒ  Ｌｉｑｕｉｄ  Ｅｌｅｃｔｒｏｐｈｏｔｏｇｒａｐｈｙ（湿式電子写真法用相変化現像剤）」という名称の特許文献９にさらに詳細に記載されており、これらの内容は引用されて本明細書に統合されている。
【００６８】
（電荷輸送物質）
上述したように、有機感光体は、下記化学式１を有する電荷輸送物質を含む。
【００６９】
【化５】
2004361951.tif 000006
【００７０】
化学式１で、Ｙ１及びＹ２は、それぞれ独立的に９−フルオレニリデン基であり、Ｘは、少なくともＹ１及びＹ２に対してπ電子の非局在化を可能にする共役連結基であって、１，２−エタンジイリデン基、１，４−フェニレンジメチリジン基、２，４−シクロヘキサジエニリデン基、２，５−シクロヘキサジエニリデン基、ビシクロヘキシリデン−２，５，２，５−テトラエン基、ビシクロヘキシリデン−２，、４，２’，４’−テトラエン基、またはこれらの組み合わせでありうる。
【００７１】
化学式１のＸ基は、少なくとも二つのｓｐ２混成の炭素原子を有するが、この炭素原子は、隣接した窒素原子と結合してアジン基を完成する。Ｘ基の共役鎖は、直鎖及び／または環状基であり、これは芳香族であっても、芳香族でなくてもよい。
【００７２】
化学式１に関して、置換は自由に可能であるが、特に、Ｘ、Ｙ１、及びＹ２で自由に置換可能である。Ｘ、Ｙ１、及びＹ２で、芳香族基、アルキル基、複素環基、及び環状の置換基（例えば、ベンゾ基）のような置換基の変化は、例えば、特有な改質を付与するために当業界に公知の置換を含み、移動性、感度、溶解度、相容性、安定性、スペクトル吸光度、分散性のような化合物の特性に多様な物理的な影響を与えることができる。
【００７３】
幾つかの具現例で、共役連結基は、（Ｃ６Ｒ１Ｒ２Ｒ３Ｒ４）ｎ基である。ここで、Ｃ６は、置換基Ｒ１Ｒ２Ｒ３Ｒ４を有するシクロヘキサジエニリデン基であり、ｎは、１〜２０の整数であり、Ｒ１、Ｒ２、Ｒ３、及びＲ４は、それぞれ独立的に、水素、ハロゲン、アミノ基、ニトロ基、シアノ基、アルキル基、アルケニル基、複素環基、芳香族基、またはその他の環状の置換基の一部である。他の具現例で、（Ｃ６Ｒ１Ｒ２Ｒ３Ｒ４）ｎ基のＣ６Ｒ１Ｒ２Ｒ３Ｒ４基は、下記化学式２または３のうちいずれか一つを有する。
【００７４】
【化６】
2004361951.tif 000007
【００７５】
【化７】
2004361951.tif 000008
【００７６】
幾つかの具現例で、９−フルオレニリデン基は、下記化学式４を有しうる。
【００７７】
【化８】
2004361951.tif 000009
【００７８】
化学式４で、Ｒ５、Ｒ６、Ｒ７、Ｒ８、Ｒ９、Ｒ１０、Ｒ１１、及びＲ１２は、それぞれ独立的に９−フルオレニリデン環構造を維持しうる任意の置換基でありうる。しかも、それぞれの置換基は、９−フルオレニリデン環に追加されるか、または拡張できる環状の置換基の一部でありうる。好適な置換基の非制限的な例としては、水素、ハロゲン、ヒドロキシル基、チオール基、カルボキシル基、アミノ基、ニトロ基、シアノ基、アルキル基、アルケニル基、複素環基、芳香族基、またはその他の環状の置換基の一部を含みうる。
【００７９】
詳細には、本実施形態の電荷輸送物質の幾つかの非制限的な例は、下記化学式５〜１６よりなる群から選択される。
【００８０】
【化９】
2004361951.tif 000010
【００８１】
【化１０】
2004361951.tif 000011
【００８２】
【化１１】
2004361951.tif 000012
【００８３】
【化１２】
2004361951.tif 000013
【００８４】
【化１３】
2004361951.tif 000014
【００８５】
【化１４】
2004361951.tif 000015
【００８６】
【化１５】
2004361951.tif 000016
【００８７】
【化１６】
2004361951.tif 000017
【００８８】
【化１７】
2004361951.tif 000018
【００８９】
【化１８】
2004361951.tif 000019
【００９０】
【化１９】
2004361951.tif 000020
【００９１】
【化２０】
2004361951.tif 000021
【００９２】
このような感光体は、湿式トナー及び乾式トナーのようなトナーに有用に使用され、高品質の画像を生成できる。高品質の画像は、反復されたサイクリング後にも維持されうる。
【００９３】
（電荷輸送物質の一般的な合成方法）
本実施形態による電荷輸送物質は、下記多段階合成によって製造されうる。当業者は、本実施形態による合成方法に基づいて、択一的な合成接近法が使用されうるということを認識できる。
【００９４】
対称の電荷輸送物質は、下記方法によって製造できる。第１段階で、９−フルオレノンまたは誘導体化合物は、約１〜６時間の間に約５０〜７０℃で過量のヒドラジンと反応して９−フルオレノンヒドラゾン化合物またはこれらの誘導体が生成される。次いで、９−フルオレノンヒドラゾン化合物を分離して精製できる。次の段階で、９−フルオレノンヒドラゾン化合物を、ＯＣＨ−ＣＨＯ、キノン誘導体、またはジフェノキノン誘導体のような二つのアルデヒド基またはケトン基を有する連結化合物と２：１のモル比（２モルのヒドラジン誘導体と１モルの連結化合物）で反応させる。目的生成物を分離して、再結晶及び／又はカラムクロマトグラフィによって精製できる。
【００９５】
非対称の電荷輸送物質は、６−ジメチル−１，４−ベンゾキノンのような非対称の連結化合物を使用して製造できる。第１段階で、第１フルオレノンまたはこれらの誘導体を、約１〜６時間の間に約５０〜７０℃で過量のヒドラジンと反応させて、第１の９−フルオレノンヒドラゾン化合物またはこれらの誘導体を生成する。次いで、第１の９−フルオレノンヒドラゾン化合物を分離して精製できる。連続した段階で、第２の９−フルオレノン誘導体を、約１〜６時間の間に約５０〜７０℃で過量のヒドラジンと反応させて、第２の９−フルオレノンヒドラゾン誘導体を生成する。次いで、第２の９−フルオレノンヒドラゾン誘導体を分離して精製できる。また他の段階で、第１の９−フルオレノンヒドラゾン誘導体を、ＯＣＨ−ＣＨＯ、キノン誘導体、またはジフェノキノン誘導体のような二つのアルデヒド基またはケトン基を有する連結化合物と１：１のモル比で反応させて、一つのアルデヒドまたはケトン基を有する９−フルオレノンアジン化合物を生成できる。その次の段階で、第２の９−フルオレノンヒドラゾン誘導体を、９−フルオレノンアジン化合物と１：１のモル比で反応させて目的生成物を生成する。目的生成物を分離して、再結晶または／及びカラムクロマトグラフィによって精製できる。当業者は、対称副産物の含有量を減少させ、このような対称副産物化合物を精製段階で分離できる。
【００９６】
本発明は、下記実施例によってさらに詳細に説明されるが、下記の実施例は、本発明をより容易に理解するために提供されるものであり、本発明が下記の実施例に限定されるわけではない。
【００９７】
＜実施例１：電荷輸送物質の合成及び特性評価＞
本実施例は、化学式５〜１６で示される化合物５〜１６の合成及び特性評価を例示したものである。特性評価は、上記化合物を利用して形成される物質の化学的特性評価を含む。上記化合物の静電気的特性評価は後述されている。また、参照化合物として、電荷輸送化合物の合成も記載されている。
【００９８】
（（４−ｎ−ブトキシカルボニル−９−フルオレニリデン）マロノニトリルの製造）
９−フルオレノン−４−カルボン酸（７０ｇ、０．３１２モル、米国、ＷＩ、Ｍｉｌｗａｕｋｅｅ所在、Ａｌｄｒｉｃｈ社製）、ｎ−ブタノール（４８０ｇ、６．５モル、米国、ＩＬ、Ｈａｎｏｖｅｒ  Ｐａｒｋ、Ｆｉｓｈｅｒ  Ｓｃｉｅｎｔｉｆｉｃ  Ｃｏｍｐａｎｙ  Ｉｎｃ．製）、トルエン（１０００ｍＬ）及び濃硫酸（４ｍＬ）の混合物を機械的な攪拌器、還流コンデンサ、ディーンスターク（Ｄｅａｎ  Ｓｔａｒｋ）装置が備わった２Ｌの丸底フラスコに入れた。この溶液を激しく攪拌しつつ５時間還流させた。５時間の間に約６ｇの水がディーンスターク（Ｄｅａｎ  Ｓｔａｒｋ）装置に回収された。次いで、フラスコを室温まで冷却させた。溶媒を蒸発させ、残留物を４Ｌの３％炭酸水素ナトリウム水溶液に添加しつつ攪拌した。得られた固体を濾過し、洗浄水のｐＨが中性となるまで水で洗浄し、フードで一晩中乾燥させた。生成物は、ｎ−ブチルフルオレノン−４−カルボキシレートエステルであった。収率は７０ｇ（８０％）であった。ｎ−ブチルフルオレノン−４−カルボキシレートエステルの１Ｈ−ＮＭＲスペクトルを、ＣＤＣｌ３でＢｒｕｋｅｒ  Ｉｎｓｔｒｕｍｅｎｔ社の３００ＭＨｚ  ＮＭＲから得た結果、次のような化学シフト（δ，ｐｐｍ）を示した：０．８７−１．０９（ｔ，３Ｈ）、１．４２−１．７０（ｍ，２Ｈ）、１．７５−１．８８（ｑ，２Ｈ）、４．２６−４．６４（ｔ，２Ｈ）、７．２９−７．４５（ｍ，２Ｈ）、７．４６−７．５８（ｍ，１Ｈ）、７．６０−７．６８（ｄｄ，１Ｈ）、７．７５−７．８２（ｄｄ，１Ｈ）、７．９０−８．００（ｄｄ，１Ｈ）、８．２５−８．３５（ｄｄ，１Ｈ）。
【００９９】
７０ｇ（０．２５モル）のｎ−ブチルフルオレノン−４−カルボキシレートエステル、７５０ｍＬの純粋メタノール、３７ｇ（０．５５モル）のマロノニトリル（米国、ＷＩ、Ｍｉｌｗａｕｋｅｅ所在、Ｓｉｇｍａ−Ａｌｄｒｉｃｈ社製）、及び２０滴のピぺリジン（米国、ＷＩ、Ｍｉｌｗａｕｋｅｅ所在、Ｓｉｇｍａ−Ａｌｄｒｉｃｈ社製）の混合物を機械的な攪拌器及び還流コンデンサが備わった２Ｌの３口丸底フラスコに入れた。この溶液を８時間還流させた後、フラスコを室温まで冷却させた。得られたオレンジ色の粗生成物を濾過し、７０ｍＬのメタノールで２回、１５０ｍＬの水で１回洗浄した後、フードで一晩中乾燥させた。このオレンジ色粗生成物を６００ｍＬのアセトンと３００ｍＬのメタノールとの混合物で活性炭を利用して再結晶させた。その後、フラスコを０℃に１６時間放置した。得られた結晶を濾過した後、５０℃の真空オーブンで６時間乾燥させて、６０ｇの純粋な（４−ｎ−ブトキシカルボニル−９−フルオレニリデン）マロノニトリルを得た。この固体の融点は９９℃〜１００℃であった。（４−ｎ−ブトキシカルボニル−９−フルオレニリデン）マロノニトリルの１Ｈ−ＮＭＲスペクトルをＣＤＣｌ３でＢｒｕｋｅｒ  Ｉｎｓｔｒｕｍｅｎｔ社の３００ＭＨｚ  ＮＭＲから得た結果、下記のような化学シフト（δ，ｐｐｍ）により分析した：０．７４−１．１６（ｔ，３Ｈ）、１．３８−１．７２（ｍ，２Ｈ）、１．７０−１．９０（ｑ，２Ｈ）、４．２９−４．５５（ｔ，２Ｈ）、７．３１−７．４３（ｍ，２Ｈ）、７．４５−７．５８（ｍ，１Ｈ）、７．８１−７．９１（ｄｄ，１Ｈ）、８．１５−８．２５（ｄｄ，１Ｈ）、８．４２−８．５２（ｄｄ，１Ｈ）、８．５６−８．６６（ｄｄ，１Ｈ）。
【０１００】
（化合物５の合成）
３６ｇの９−フルオレノン（０  ２モル、米国、ＷＩ、Ｍｉｌｗａｕｋｅｅ所在、Ａｌｄｒｉｃｈ社製）、２００ｍＬのエタノール、１２、８２ｇの無水ヒドラジン（０．４モル、米国、ＷＩ、Ｍｉｌｗａｕｋｅｅ所在、Ａｌｄｒｉｃｈ社製）の混合物を機械的攪拌器及び還流コンデンサが備わった５００ｍＬの３口丸底フラスコに入れた。その後、このフラスコを５時間７４℃で加熱した。加熱が完了した後、この溶液を０℃で一晩中放置した。得られた黄色の固体を濾過し、５０ｍＬのエタノールで洗浄し、５０℃の真空オーブンで８時間乾燥させた。収率は３５ｇ（９２％）であった。生成物である９−フルオレノンヒドラゾンの１Ｈ−ＮＭＲスペクトル（３００ＭＨｚ）は、ＣＤＣｌ３中で、下記のような化学シフト（δ，ｐｐｍ）を示した：６．１７−６．２５（ＮＨ２，幅の広いシングレット）、７．２１−７．９４（ｍ，８個の芳香族陽子）。
【０１０１】
４．８５ｇの９−フルオレノンヒドラゾン（０．０２５モル、上記段階で製造されたもの）、２００ｍＬのエタノール、１．３５ｇの１，４−ベンゾキノン（０．０１２５モル、米国、ＷＩ、Ｍｉｌｗａｕｋｅｅ所在、Ａｌｄｒｉｃｈ  ｃｈｅｍｉｃａｌｓ社製）及び７滴の３７％塩酸水溶液の混合物を機械的攪拌器及び還流コンデンサが備わった５００ｍＬの３口丸底フラスコに入れた。この混合物を５．５時間還流させた。得られた化合物５を濾過し、５０℃の真空オーブンで８時間乾燥させた。収率は２．３ｇ（４０％）であった。
【０１０２】
（化合物６の合成）
９−フルオレノン−４−カルボン酸（７０ｇ、０．３１２モル、米国、ＷＩ、Ｍｉｌｗａｕｋｅｅ所在、Ａｌｄｒｉｃｈ社製）、エチルアルコール（３００ｇ、６．５モル、米国、ＷＩ、Ｍｉｌｗａｕｋｅｅ所在、Ａｌｄｒｉｃｈ社製）、１Ｌのトルエン及び４ｍＬの濃硫酸の混合物を機械的攪拌器、還流コンデンサ、及びディーンスターク（Ｄｅａｎ  Ｓｔａｒｋ）装置が備わった２Ｌの丸底フラスコに入れた。この溶液を激しく攪拌しつつ５時間還流させた。５時間、水（約６ｇ）をディーンスターク（Ｄｅａｎ  Ｓｔａｒｋ）装置で回収した。次いで、このフラスコを室温まで冷却させた。溶媒を蒸発させて、残留物を４Ｌの３重量％の炭酸水素ナトリウム水溶液に添加しつつ攪拌した。得られた固体を濾過した後、洗浄水のｐＨが中性となるまで水で洗浄し、ヒュームドフードで一晩中乾燥させた。生成物は、エチル９−フルオレノン−４−カルボキシレートエステルであった。収率は６５ｇ（８３％）であった。この生成物の１Ｈ−ＮＭＲスペクトル（３００ＭＨｚ）は、ＣＤＣｌ３中で、下記のような化学シフト（δ，ｐｐｍ）を示した：１．３８−１．５３（ｔ，３Ｈ）、４．４０−４．５９（ｑ，２Ｈ）、７．３０−８．３３（ｍ，芳香族陽子）。
【０１０３】
エチル９−フルオレノン−４−カルボキシレートエステル（５０．４５ｇ、０．２モル、上記段階で製造されたもの）、２００ｍＬのエタノール、及び無水ヒドラジン（１２．８２ｇ、０．４モル、米国、ＷＩ、Ｍｉｌｗａｕｋｅｅ所在、Ａｌｄｒｉｃｈ  Ｃｈｅｍｉｃａｌｓ社製）の混合物を機械的攪拌器及び還流コンデンサが備わった５００ｍＬの３口丸底フラスコに入れた。このフラスコを７４℃で５時間加熱した。加熱が完了した後、この溶液を０℃で一晩中放置した。得られた黄色固体を濾過し、５０ｍＬのエタノールで洗浄し、５０℃の真空オーブンで８時間乾燥させた。収率は４０ｇ（７６％）であった。
【０１０４】
６．３５ｇのフルオレノンカルボキシレートエステルヒドラジン（０．０２５モル、上記段階で製造されたもの）、２００ｍＬのエタノール、１．３５ｇの１，４−ベンゾキノン（０．０１２５モル、米国、ＷＩ、Ｍｉｌｗａｕｋｅｅ所在、Ａｌｄｒｉｃｈ社製）及び７滴の３７％塩酸水溶液の混合物を機械的攪拌器及び還流コンデンサが備わった５００ｍＬの３口の丸底フラスコに入れた。この溶液を５．５時間還流させた。得られた粗生成物を分離し、活性炭を使用してテトラヒドロフラン／エタノールから４回再結晶させた。生成物を濾過し、５０℃の真空オーブンで８時間乾燥させた。収率は２．９ｇ（４０％）であった。
【０１０５】
（化合物７の合成）
化合物７を、エタノールの代わりにｎ−ブタノールを使用した点を除いては、化合物６の方法と同様の方法で製造した。生成物の１Ｈ−ＮＭＲスペクトル（３００ＭＨｚ）をＣＤＣｌ３中で測定した結果、下記のような化学シフト（δ，ｐｐｍ）を示した：０．９５−１．０６（ｔ，６Ｈ）、１．４２−１．５９（ｍ，４Ｈ）、１．７３−１．８９（ｑ，４Ｈ）、４．３８−４．５０（ｔ，４Ｈ）、７．２６−８．４０（ｍ，芳香族陽子）。
【０１０６】
（化合物８の合成）
化合物８を、１，４−ベンゾキノンの代わりに２，６−ジメチル−１，４−ベンゾキノン（米国、ＷＩ、Ｍｉｌｗａｕｋｅｅ所在、Ａｌｄｒｉｃｈ社製）を使用した点を除いては、化合物５の方法と同様の方法で製造した。
【０１０７】
（化合物９の合成）
化合物９を、１，４−ベンゾキノンの代わりに２，６−ジメチル−１，４−ベンゾキノンを使用した点を除いては、化合物６の方法と同様の方法で製造した。生成物の１Ｈ−ＮＭＲスペクトル（３００ＭＨｚ）をＣＤＣｌ３中で測定した結果、下記のような化学シフト（δ，ｐｐｍ）を示した：１．３９−１．５２（ｔ，６Ｈ）、４．４０−４．５８（ｑ，４Ｈ）、７．２６−８．４２（ｍ，芳香族陽子）。
【０１０８】
（化合物１０の合成）
化合物１０を、１，４−ベンゾキノンの代わりに２，６−ジメチル−１，４−ベンゾキノンを使用した点を除いては、化合物７の方法と同様の方法で製造した。生成物の１Ｈ−ＮＭＲスペクトル（３００ＭＨｚ）をＣＤＣｌ３中で測定した結果、下記のような化学シフト（δ，ｐｐｍ）を示した：０．９２−１．０８（ｔ，６Ｈ）、１．４０−１．６２（ｍ，４Ｈ）、１．７２−１．８９（ｑ，４Ｈ）、４．３６−４．５１（ｔ，４Ｈ）、７．２１−８．４６（ｍ，芳香族陽子）。
【０１０９】
（化合物１１の合成）
化合物１１を、１，４−ベンゾキノンの代わりにジュロキノン（米国、ＷＩ、Ｍｉｌｗａｕｋｅｅ所在、Ａｌｄｒｉｃｈ社製）を使用した点を除いては、化合物５の方法と同様の方法で製造した。
【０１１０】
（化合物１２の合成）
化合物１２を、１，４−ベンゾキノンの代わりにジュロキノン（米国、ＷＩ、Ｍｉｌｗａｕｋｅｅ所在  Ａｌｄｒｉｃｈ社製）を使用した点を除いては、化合物６の方法と同様の方法で製造した。
【０１１１】
（化合物１３の合成）
化合物１３を、１，４−ベンゾキノンの代わりにジュロキノン（米国、ＷＩ、Ｍｉｌｗａｕｋｅｅ所在、Ａｌｄｒｉｃｈ社製）を使用した点を除いては、化合物７の方法と同様の方法で製造した。
【０１１２】
（化合物１４）
化合物１４を、１，４−ベンゾキノンの代わりに３，３’，５，５’−テトラメチルジフェノキノンを使用した点を除いては、化合物６の方法と同様の方法で製造した。収率は５．０ｇ（３４％）であった。生成物の１Ｈ−ＮＭＲスペクトル（３００ＭＨｚ）をＣＤＣｌ３中で測定した結果、下記のような化学シフト（δ，ｐｐｍ）を示した：１．４１−１．５２（ｔ，６Ｈ）、４．４２−４．５７（ｑ，４Ｈ）、７．２７−８．４１（ｍ，芳香族陽子）。
【０１１３】
（化合物１５）
化合物１５を、１，４−ベンゾキノンの代わりに３，３’，５，５’−テトラメチルジフェノキノンを使用した点を除いては、化合物７の方法と同様の方法で製造した。生成物の１Ｈ−ＮＭＲスペクトル（３００ＭＨｚ）をＣＤＣｌ３中で測定した結果、下記のような化学シフト（δ，ｐｐｍ）を示した：０．９４−１．０６（ｔ，６Ｈ）、１．４０−１．６０（ｍ，４Ｈ）、１．７３−１．８９（ｍ，４Ｈ）、４．３７−４．５０（ｔ，４Ｈ）、７．２７−８．４０（ｍ，芳香族陽子）。
【０１１４】
（化合物１６）
化合物１６を、１，４−ベンゾキノンの代わりに３，３’，５，５’−テトラメチルジフェノキノンを使用した点を除いては、化合物５の方法と同様の方法で製造した。
【０１１５】
＜実施例２：有機感光体の製造＞
本実施例は、化合物７、９、１０、１４、１５を有する９つの有機感光体及び比較電子輸送化合物、（４−ｎ−ブトキシカルボニル−９−フルオレニリデン）マロノニトリルで製造された３つの比較有機感光体の製造について記述している。
【０１１６】
（比較サンプルＡ）
比較サンプルＡは、蒸気コーティングされたアルミニウム層（ＣＰ  Ｆｉｌｍｓ、Ｍａｒｔｉｎｓｖｉｌｌｅ、ＶＡから購入）を有する、厚みが７６．２ミクロン（３ｍｉｌ）であるポリエステル支持体を有する単一層の有機感光体であった。テトラヒドロフランのうち２０重量％の（４−ｎ−ブトキシカルボニル−９−フルオレニリデン）マロノニトリル２．４ｇ、テトラヒドロフランのうち２５重量％のＭＰＣＴ−１０（電荷輸送物質、日本、東京、三菱製紙社製）６．６６ｇ、テトラヒドロフランのうち１２重量％のポリビニルブチラル樹脂（ＢＸ−１、日本、積水化学社製）７．６５ｇをあらかじめ混合して、単一層の有機感光体用コーティング溶液を製造した。次いで、２０重量％のチタニルオキシフタロシアニン及びポリビニルブチラル樹脂（ＢＸ−５、日本、積水化学社製）を２．３：１の重量比で含むＣＧＭミルベース０．７４ｇを上記混合物に添加した。０．８ｍｍのジルコニウムビードを含む水平サンドミル（モデルＬＭＣ１２  ＤＣＭＳ、米国、ＰＡ、Ｅｘｔｏｎ、Ｎｅｔｚｓｃｈ  Ｉｎｃ．製）で４時間反復モードを利用して６５１ｇのメチルエチルケトンのうち４９ｇのポリビニルブチラル樹脂（ＢＸ−５）と１１２．７ｇのチタニルオキシフタロシアニン（米国、ＦＬ、Ｊｕｐｉｔｅｒ、Ｈ．Ｗ．Ｓａｎｄｓ  Ｃｏｒｐ．製）とをミリングしてＣＧＭミルベースを得た。機械的シェーカ上で上記溶液を約１時間混合した後、単一層コーティング溶液を９４ミクロン間隔のナイフコータを使用して上述した支持体上にコーティングし、このコーティングを１１０℃のオーブンで５分間乾燥させた。乾燥コーティングの厚みは１μｍ±０．５μｍであった。
【０１１７】
（サンプル１の製造）
サンプル１は、蒸気コーティングされたアルミニウム層（ＣＰ  Ｆｉｌｍｓ、Ｍａｒｔｉｎｓｖｉｌｌｅ、ＶＡから購入）を有する、厚みが７６．２ミクロン（３ｍｉｌ）であるポリエステル支持体を有する単一層の有機感光体であった。テトラヒドロフランのうち２０重量％の化合物７を２．４ｇ、テトラヒドロフランのうち２５重量％のＭＰＣＴ−１０（電荷輸送物質、東京、日本三菱製紙から購入）６．６６ｇ、テトラヒドロフランのうち１２重量％のポリビニルブチラル樹脂（ＢＸ−１、日本積水化学から購入）７．６５ｇをあらかじめ混合して単一層の有機感光体用コーティング溶液を製造した。次いで、０．７４ｇのＣＧＭミルベースを前記混合物に添加した。前記ＣＧＭミルベースは、２０重量％のチタニルオキシフタロシアニン及びポリビニルブチラル樹脂（ＢＸ−５、日本積水化学から購入）を２．３：１の重量比で含んだ。０．８ｍｍのジルコニウムビードを含む水平サンドミル（ｍｏｄｅｌ  ＬＭＣ１２  ＤＣＭＳ、Ｎｅｔｚｓｃｈ  Ｉｎｃｏｒｐｏｒａｔｅｄ、Ｅｘｔｏｎ、ＰＡから購入）で４時間反復モードを利用して６５１ｇのメチルエチルケトンのうち４９ｇのポリビニルブチラル樹脂（ＢＸ−５）と１１２．７ｇのチタニルオキシフタロシアニン（米国、ＦＬ、Ｊｕｐｉｔｅｒ、Ｈ．Ｗ．Ｓａｎｄｓ  Ｃｏｒｐ．製）とをミリングしてＣＧＭミルベースを得た。機械的シェーカで上記溶液を約１時間混合した後、単一層のコーティング溶液を９４ミクロン間隔のナイフコータを使用して上述した支持体上にコーティングし、このコーティングを１１０℃のオーブンで５分間乾燥させた。乾燥コーティング厚みは、１０μｍ±０．５μｍであった。
【０１１８】
（サンプル２の製造）
サンプル２は、蒸気コーティングされたアルミニウム層（ＣＰ  Ｆｉｌｍｓ、Ｍａｒｔｉｎｓｖｉｌｌｅ、ＶＡから購入）を有する、厚みが７６．２ミクロン（３ｍｉｌ）であるポリエステル支持体を有する単一層の有機感光体であった。テトラヒドロフランのうち２０重量％の化合物１０を２．４ｇ、テトラヒドロフランのうち２５重量％のＭＰＣＴ−１０（電荷輸送物質、東京、日本三菱製紙から購入）６．６６ｇ、テトラヒドロフランのうち１２重量％のポリビニルブチラル樹脂（ＢＸ−１、日本積水化学から購入）７．６５ｇをあらかじめ混合して単一層の有機感光体用コーティング溶液を製造した。次いで、０．７４ｇのＣＧＭミルベースを上記混合物に添加した。ＣＧＭミルベースは、１９重量％のチタニルオキシフタロシアニン及びポリビニルブチラル樹脂（ＢＸ−５、日本積水化学から購入）を２．３：１の重量比で含んだ。０．８ｍｍジルコニウムビードを含む水平サンドミル（ｍｏｄｅｌ  ＬＭＣ１２  ＤＣＭＳ、Ｎｅｔｚｓｃｈ  Ｉｎｃｏｒｐｏｒａｔｅｄ、Ｅｘｔｏｎ、ＰＡから購入）で４時間反復モードを利用して６５１ｇのメチルエチルケトンのうち４９ｇのポリビニルブチラル樹脂（ＢＸ−５）と１１２．７ｇのチタニルオキシフタロシアニン（米国、ＦＬ、Ｊｕｐｉｔｅｒ、Ｈ．Ｗ．Ｓａｎｄｓ  Ｃｏｒｐ．製）とをミリングしてＣＧＭミルベースを得た。機械的シェーカで上記溶液を約１時間混合した後、単一層のコーティング溶液を９４ミクロン間隔のナイフコータを使用して上述した支持体上にコーティングし、このコーティングを１１０℃のオーブンで５分間乾燥させた。乾燥コーティングの厚みは、１０μｍ±０．５μｍであった。
【０１１９】
（サンプル３の製造）
サンプル３は、蒸気コーティングされたアルミニウム層（ＣＰ  Ｆｉｌｍｓ、Ｍａｒｔｉｎｓｖｉｌｌｅ、ＶＡから購入）を有する、厚みが７６．２ミクロン（３ｍｉｌ）であるポリエステル支持体を有する単一層の有機感光体であった。１，１，２−トリクロロエタンのうち２０重量％の化合物９を２．４ｇ、テトラヒドロフランのうち２５重量％のＭＰＣＴ−１０（電荷輸送物質、東京、日本三菱製紙から購入）６．６６ｇ、テトラヒドロフランのうち１２重量％のポリビニルブチラル樹脂（ＢＸ−１、日本積水化学から購入）７．６５ｇをあらかじめ混合して単一層の有機感光体用コーティング溶液を製造した。次いで、０．７４ｇのＣＧＭミルベースを上記混合物に添加した。上記ＣＧＭミルベースは、１９重量％のチタニルオキシフタロシアニン及びポリビニルブチラル樹脂（ＢＸ−５、日本積水化学から購入）を２．３：１の重量比で含んだ。０．８ｍｍジルコニウムビードを含む水平サンドミル（ｍｏｄｅｌ  ＬＭＣ１２  ＤＣＭＳ、Ｎｅｔｚｓｃｈ  Ｉｎｃｏｒｐｏｒａｔｅｄ、Ｅｘｔｏｎ、ＰＡから購入）で４時間反復モードを利用して６５１ｇのメチルエチルケトンのうち４９ｇのポリビニルブチラル樹脂（ＢＸ−５）と１１２．７ｇのチタニルオキシフタロシアニン（米国、ＦＬ、Ｊｕｐｉｔｅｒ、Ｈ．Ｗ．Ｓａｎｄｓ  Ｃｏｒｐ．製）とをミリングしてＣＧＭミルベースを得た。機械的シェーカで上記溶液を約１時間混合した後、単一層のコーティング溶液を９４ミクロン間隔のナイフコータを使用して上述した支持体上にコーティングし、このコーティングを１１０℃のオーブンで５分間乾燥させた。乾燥コーティングの厚みは１０μｍ±０．５μｍであった。
【０１２０】
（サンプル４の製造）
サンプル４は、蒸気コーティングされたアルミニウム層（ＣＰ  Ｆｉｌｍｓ、Ｍａｒｔｉｎｓｖｉｌｌｅ、ＶＡから購入）を有する、厚みが７６．２ミクロン（３ｍｉｌ）であるポリエステル支持体を有する単一層の有機感光体であった。テトラヒドロフランのうち２０重量％の（４−ｎ−ブトキシカルボニル−９−フルオレニリデン）マロノニトリル２．４ｇ、テトラヒドロフランのうち２５重量％の化合物７を６．６６ｇ、テトラヒドロフランのうち１２重量％のポリビニルブチラル樹脂（ＢＸ−１、日本積水化学から購入）７．６５ｇをあらかじめ混合して単一層の有機感光体用コーティング溶液を製造した。次いで、０．７４ｇのＣＧＭミルベースを上記混合物に添加した。このＣＧＭミルベースは、２０重量％のチタニルオキシフタロシアニン及びポリビニルブチラル樹脂（ＢＸ−５、日本積水化学から購入）を２．３：１の重量比で含んだ。０．８ｍｍジルコニウムビードを含む水平サンドミル（ｍｏｄｅｌ  ＬＭＣ１２  ＤＣＭＳ、Ｎｅｔｚｓｃｈ  Ｉｎｃｏｒｐｏｒａｔｅｄ、Ｅｘｔｏｎ、ＰＡから購入）で４時間反復モードを利用して６５１ｇのメチルエチルケトンのうち４９ｇのポリビニルブチラル樹脂（ＢＸ−５）と１１２．７ｇのチタニルオキシフタロシアニン（米国、ＦＬ、Ｊｕｐｉｔｅｒ、Ｈ．Ｗ．Ｓａｎｄｓ  Ｃｏｒｐ．製）とをミリングしてＣＧＭミルベースを得た。機械的シェーカで上記溶液を約１時間混合した後、単一層のコーティング溶液を９４ミクロン間隔のナイフコータを使用して上述した支持体上にコーティングし、このコーティングを１１０℃のオーブンで５分間乾燥させた。乾燥コーティングの厚みは１０μｍ±０．５μｍであった。
【０１２１】
（比較サンプルＢの製造）
比較サンプルＢは、直径３０ｍｍの陽極処理されたアルミニウムドラム支持体にコーティングされた単一層の有機感光体である。テトラヒドロフランのうち２０重量％の（４−ｎ−ブトキシカルボニル−９−フルオレニリデン）マロノニトリル２．４ｇ、テトラヒドロフランのうち２５重量％のＭＰＣＴ−１０（電荷輸送物質、日本、東京、三菱製紙社製）６．６６ｇ、テトラヒドロフランのうち１２重量％のポリビニルブチラル樹脂（ＢＸ−１、日本、積水化学社製）７．６５ｇをあらかじめ混合して単一層の有機感光体用コーティング溶液を製造した。次いで、２０重量％のチタニルオキシフタロシアニン及びポリビニルブチラル樹脂（ＢＸ−５、日本、積水化学社製）を２．３：１の重量比で含むＣＧＭミルベース０．７４ｇを上記混合物に添加した。０．８ｍｍのジルコニウムビードを含む水平サンドミル（ｍｏｄｅｌ  ＬＭＣ１２  ＤＣＭＳ、米国、ＰＡ、Ｅｘｔｏｎ、Ｎｅｔｚｓｃｈ  Ｉｎｃ．製）で４時間反復モードを利用して６５１ｇのメチルエチルケトンのうち４９ｇのポリビニルブチラル樹脂（ＢＸ−５）と１１２．７ｇのチタニルオキシフタロシアニン（米国、ＦＬ、Ｊｕｐｉｔｅｒ、Ｈ．Ｗ．Ｓａｎｄｓ  Ｃｏｒｐ．製）をミリングしてＣＧＭミルベースを得た。機械的シェーカで上記溶液を約１時間混合した後、単一層のコーティング溶液を直径３０ｍｍの陽極処理されたアルミニウムドラムに約１１２ｍｍ／分の速度でリングコーティングした。コーティングされたドラムを１１０℃のオーブンで５〜１０分間乾燥させた。乾燥光導電体フィルムの厚みは１６μｍ±０．５μｍであった。
【０１２２】
（比較サンプルＣの製造）
比較サンプルＣは、リングコーティング速度を向上させて約２０μｍの乾燥フィルム厚みを形成したことを除いて、比較サンプルＢと同様に製造された。
【０１２３】
（サンプル５の製造）
サンプル５は、直径３０ｍｍの陽極処理されたアルミニウムドラム支持体にコーティングされた単一層の有機感光体である。１，１，２−トリクロロエタンのうち２０重量％の化合物１４を２．４ｇ、テトラヒドロフランのうち２５重量％のＭＰＣＴ−１０（電荷輸送物質、日本、東京、三菱製紙社製）６．６６ｇ、テトラヒドロフランのうち１２重量％のポリビニルブチラル樹脂（ＢＸ−１、日本、積水化学社製）７．６５ｇをあらかじめ混合して単一層の有機感光体用コーティング溶液を製造した。次いで、０．７４ｇのＣＧＭミルベースを上記混合物に添加した。このＣＧＭミルベースは２０重量％のチタニルオキシフタロシアニン及びポリビニルブチラル樹脂（ＢＸ−５、日本、積水化学社製）を２．３：１の重量比で含んだ。０．８ｍｍジルコニウムビードを含む水平サンドミル（ｍｏｄｅｌ  ＬＭＣ１２  ＤＣＭＳ、米国、ＰＡ、Ｅｘｔｏｎ、Ｎｅｔｚｓｃｈ  Ｉｎｃ．製）で４時間反復モードを利用して６５１ｇのメチルエチルケトンのうち４９ｇのポリビニルブチラル樹脂（ＢＸ−５）と１１２．７ｇのチタニルオキシフタロシアニン（米国、ＦＬ、Ｊｕｐｉｔｅｒ、Ｈ．Ｗ．Ｓａｎｄｓ  Ｃｏｒｐ．製）とをミリングしてＣＧＭミルベースを得た。機械的シェーカで上記溶液を約１時間混合した後、単一層のコーティング溶液を直径３０ｍｍの陽極処理されたアルミニウムドラムに約１１２ｍｍ／分の速度でリングコーティングした。コーティングされたドラムを１１０℃のオーブンで５〜１０分間乾燥させた。乾燥光導電体フィルムの厚みは１６μｍ±０．５μｍであった。
【０１２４】
（サンプル６の製造）
サンプル６は、リングコーティング速度を向上させて約２０μｍの乾燥フィルムの厚みを形成したことを除いて、サンプル５と同様に製造された。
【０１２５】
（サンプル７の製造）
サンプル７は、直径３０ｍｍの陽極処理されたアルミニウムドラム支持体にコーティングされた単一層の有機感光体である。テトラヒドロフランのうち２０重量％の化合物１５を２．４ｇ、テトラヒドロフランのうち２５重量％のＭＰＣＴ−１０（電荷輸送物質、日本、東京、三菱製紙社製）６．６６ｇ、テトラヒドロフランのうち１２重量％のポリビニルブチラル樹脂（ＢＸ−１、日本積水化学社製）７．６５ｇをあらかじめ混合して単一層の有機感光体用コーティング溶液を製造した。次いで、０．７４ｇのＣＧＭミルベースを上記混合物に添加した。このＣＧＭミルベースは、２０重量％のチタニルオキシフタロシアニン及びポリビニルブチラル樹脂（ＢＸ−５、日本積水化学社製）を２．３：１の重量比で含んだ。０．８ｍｍジルコニウムビードを含む水平サンドミル（ｍｏｄｅｌ  ＬＭＣ１２  ＤＣＭＳ、米国、ＰＡ、Ｅｘｔｏｎ、Ｎｅｔｚｓｃｈ  Ｉｎｃ．製）で４時間反復モードを利用して６５１ｇのメチルエチルケトンのうち４９ｇのポリビニルブチラル樹脂（ＢＸ−５）と１１２．７ｇのチタニルオキシフタロシアニン（米国、ＦＬ、Ｊｕｐｉｔｅｒ、Ｈ．Ｗ．Ｓａｎｄｓ  Ｃｏｒｐ．製）とをミリングしてＣＧＭミルベースを得た。機械的シェーカで上記溶液を約１時間混合した後、単一層のコーティング溶液を直径３０ｍｍの陽極処理されたアルミニウムドラムに約１１２ｍｍ／分の速度でリングコーティングした。コーティングされたドラムを１１０℃のオーブンで５〜１０分間乾燥させた。乾燥光導電体フィルムの厚みは１６μｍ±０．５μｍであった。
【０１２６】
（サンプル８の製造）
サンプル８は、リングコーティング速度を向上させて約２０μｍの乾燥フィルムの厚みを形成したことを除いて、サンプル７と同様に製造された。
【０１２７】
（サンプル９の製造）
サンプル９は、直径３０ｍｍの陽極処理されたアルミニウムドラム支持体にコーティングされた単一層の有機感光体である。テトラヒドロフランのうち２０重量％の（４−ｎ−ブトキシカルボニル−９−フルオレニリデン）マロノニトリル２．４ｇ、テトラヒドロフランのうち２５重量％の化合物１５を６．６６ｇ、テトラヒドロフランのうち１２重量％のポリビニルブチラル樹脂（ＢＸ−１、日本、積水化学社製）７．６５ｇをあらかじめ混合して単一層の有機感光体用コーティング溶液を製造した。次いで、０．７４ｇのＣＧＭミルベースを上記混合物に添加した。このＣＧＭミルベースは２０重量％のチタニルオキシフタロシアニン及びポリビニルブチラル樹脂（ＢＸ−５、日本、積水化学社製）を２．３：１の重量比で含んだ。０．８ｍｍジルコニウムビードを含む水平サンドミル（ｍｏｄｅｌ  ＬＭＣ１２  ＤＣＭＳ、米国、ＰＡ、Ｅｘｔｏｎ、Ｎｅｔｚｓｃｈ  Ｉｎｃ．製）で４時間反復モードを利用して６５１ｇのメチルエチルケトンのうち４９ｇのポリビニルブチラル樹脂（ＢＸ−５）と１１２．７ｇのチタニルオキシフタロシアニン（米国、ＦＬ、Ｊｕｐｉｔｅｒ、Ｈ．Ｗ．Ｓａｎｄｓ  Ｃｏｒｐ．製）とをミリングしてＣＧＭミルベースを得た。機械的シェーカで上記溶液を約１時間混合した後、単一層のコーティング溶液を直径３０ｍｍの陽極処理されたアルミニウムドラムに約１１２ｍｍ／分の速度でリングコーティングした。コーティングされたドラムを１１０℃のオーブンで５〜１０分間乾燥させた。乾燥光導電体フィルムの厚みは１６μｍ±０．５μｍであった。
【０１２８】
＜実施例３：有機感光体の静電気試験及び特性＞
本実施例は、実施例１で記述されたように製造された有機感光体サンプルに対する静電気試験の結果を示したものである。
【０１２９】
本実施形態によるアジン化合物を含む有機感光体の静電気サイクリング性能は、例えば、社内で考案及び開発され、１６０ｍｍドラムまたは３０ｍｍアルミニウムドラムを取り囲むサンプルストリップ（ｓａｍｐｌｅ  ｓｔｒｉｐｓ）を試験できるテストベッドを使用して決定できる。これらサンプルに対する結果は、有機感光体を支持するためのベルト、ドラムのようなその他の支持構造体を使用して得られる結果に対する指標となる。
【０１３０】
１６０ｍｍドラムを使用する試験のために、それぞれ長さ５０ｃｍ、幅８．８ｃｍの３つのコーティングされたサンプルストリップをアルミニウムドラム（円周５０．３ｃｍ）の周りに並べて完全に固定する。一部の具現例で、少なくとも一つのストリップは精密ウェブコーティングされ、内部基準点として使われる比較サンプルである。このような静電気サイクリング試験器で、ドラムは８．１３ｃｍ／秒（３．２ｉｐｓ）の割合で回転し、この試験での各ステーションの位置（サイクル当り距離及び経過時間）は、下記表１の通りである。なお，表１は，８．１３ｃｍ／秒で１６０ｍｍドラム周りの静電気テストステーションの結果を示したものである。
【０１３１】
【表１】
2004361951.tif 000022
【０１３２】
イレーズバーは、有機感光体の表面を放電させる７２０ｎｍの波長を有するレーザ発光ダイオード（ＬＥＤ：Ｌａｓｅｒ  Ｅｍｉｔｔｉｎｇ  Ｄｉｏｄｅ）の配列である。スコロトロン帯電器は、有機感光体の表面に適当量の電荷の移動を許容するワイヤを含む。
【０１３３】
上記表１から、第１静電気プローブ（ＴＲＥＫ  ３４４（商標）  ｅｌｅｃｔｒｏｓｔａｔｉｃ  ｍｅｔｅｒ、Ｔｒｅｋ  Ｉｎｃ．，Ｍｅｄｉｎａ、ＮＹ）は、レーザストライクステーションより０．３４秒後に位置し、スコロトロン帯電器より０．７８秒後に位置し、第２プローブ（ＴＲＥＫ  ３４４（商標）  ｅｌｅｃｔｒｏｓｔａｔｉｃ  ｍｅｔｅｒ）は、第１プローブから１．２１秒、スコロトロンから１．９９秒後に位置する。全ての測定は、周囲温度及び相対湿度を用いて行われた。
【０１３４】
フルオラン化合物を有する本実施形態による有機感光体の静電気サイクリング性能を社内考案及び開発されたテストベッドを使用して決定できる。３０ｍｍのドラムテストベッドでの静電気評価は、さらに遅いプロセス速度を有するドラムテストベッドと比較して、帯電−放電サイクリング頻度を増加させ、回復時間を短縮させることによって、延長されたサイクリング中に静電気疲労を加速させるように考案された。この試験器で測定した各ステーションの位置（サイクル当り距離及び経過時間）については後述する。
【０１３５】
静電気測定は、上記テストステーション上での数回の実行を総合して得た。最初の３つの診断テスト（最初のプロッドテスト、最初のＶｌｏｇＥ、最初の暗減衰）を考案して新しいサンプルの静電気的サイクリングを評価した後、残りの３つの同じ診断テスト（最終のプロッドテスト、最終のＶｌｏｇＥ、最終の暗減衰）をサンプルサイクリング後に行った。追加的に、テスト中に周期的に測定した（以下、「ロングラン」と記述した。）。レーザは７８０ｎｍの波長、６００ｄｐｉ、５０μｍのスポットサイズ、６０ナノ秒／ピクセルの露光時間、１，８００ライン／秒のスキャン速度、及び１００％のデューティーサイクルで作動させた。デューティーサイクルは、ピクセルの露光時間に対する割合（％）であって、レーザは、１００％のデューティーサイクルで、ピクセル当り６０ナノ秒の間、完全にオン状態である。
【０１３６】
（静電気的テストセット）
１）プロッドテスト（ＰＲＯＤＴＥＳＴ）：サンプルを３回の完全なドラム回転時にコロナ帯電（イレーズバーは常にオン状態である）させて電化受容電圧Ｖａｃｃ及び放電電圧Ｖｄｉｓを決定し（レーザはオフ状態である）、４回目の回転時に７８０ｎｍ及び６００ｄｐｉのレーザ（５０μｍのスポットサイズ、６０ナノ秒／ピクセルの露光、１，８００ライン／秒のスキャン速度、１００％のデューティーサイクル）で放電させ、次の３回の回転のために完全に帯電させ（レーザはオフ状態である）、第８回転時に７２０ｎｍのイレーズランプだけで放電（コロナ及びレーザは何れもオフ状態である）させて残留電圧Ｖｒｅｓを得た後、最終的に最後の３回の回転のために完全に帯電させる（レーザはオフ状態である）。コントラスト電圧ＶｃｏｎはＶａｃｃ及びＶｄｉｓ間の差であり、機能性暗減衰Ｖｄｄは第１プローブ及び第２プローブで測定された電化受容電位間の差である。
【０１３７】
２）ＶＬＯＧＥ：上記テストは、固定露光時間と一定初期電位とを有するレーザ電源（５０ｎｓ間に持続的に露光される）の関数でサンプルの放電電圧をモニタリングすることによって多様なレーザ強度レベルに対する光導電体の光誘導放電を測定することである。機能性感光度、Ｓ７８０ｎｍ、及び操作電源セッティングは上記診断テストから測定されうる。
【０１３８】
３）暗減衰（ＤＡＲＫ  ＤＥＣＡＹ）：上記テストは９０秒間レーザまたはイレーズ照明が存在していない時間中に暗黒の中での電荷受容損失を測定し、ｉ）電荷発生層から電荷輸送層への残留正孔の注入、ｉｉ）捕獲された電荷の熱的遊離、及びｉｉｉ）表面またはアルミニウム基底平面からの電荷注入の表示に使用されうる。
【０１３９】
４）ロングラン（ＬＯＮＧ  ＲＵＮ）：各サンプル−ドラム回転当り下記順序による５００回のドラム回転中にサンプルを静電気的にサイクリングさせた。サンプルをコロナ帯電させた後、レーザをオン及びオフ状態に（８０〜１００゜セクション）サイクリングさせて、サンプルの一部を放電させた後、最終的に全体サンプルをイレーズランプで放電させて次のサイクルを準備した。レーザをサイクリングさせてサンプルの第１セクションは露光されないようにし、第２セクションは常に露光されるようにし、第３セクションは露光されないようにし、第４セクションは常に露光されるようにする。このようなパターンを総５００回のドラム回転中に反復し、２５サイクルごとに周期的にデータを記録した。
【０１４０】
５）ロングランテスト後、プロッドテスト、ＶＬＯＧＥ、暗減衰の診断テストを再び行った。
【０１４１】
下記の表２は、最初のプロッドテスト及び最終のプロッドテストの診断テストの結果である。電化受容電圧Ｖａｃｃ（３番目のサイクルから得た第１プローブの平均電圧）、放電電圧Ｖｄｉｓ（４番目のサイクルから得た第１プローブの平均電圧）を最初のサイクル及び最終のサイクルに対して記録した。なお，表２は，最初及び５００サイクル遂行後、乾式静電気的テスト結果を示したものである。また、表中の「ＮＡ」とは、結果値を得られていない場合を示している。
【表２】
2004361951.tif 000023
【０１４２】
上記表２において、感光体を最初の電位の半分まで放電させるために必要なレーザ電源、露光持続時間、及び１／スポットサイズの積の逆数を計算することによって、ゼログラフィ工程の感光度（Ｓ７８０ｎｍ、７８０ｎｍでの感度、ｍ２／Ｊ）をＶＬＯＧＥ診断遂行時に得られた情報から測定した。
【０１４３】
このように、本実施形態に係る新規な電荷輸送物質及びそれを含む有機感光体は、卓越した耐摩耗性及び電荷輸送性のような優秀な物理的及び静電気的特性を有するため、電子写真画像形成装置及び電子写真が造形性方法と関連した分野で有用に使用されうる。
【０１４４】
以上，本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【０１４５】
本発明は、２つのフルオレノンアジン基を有する改善された電荷輸送物質、それを含む有機感光体及び電子写真画像形成装置、並びにそれを利用した電子写真画像形成方法に利用可能である。